(57)【要約】  ポリシロキサン含有ポリマーを含有しているシリコーン水中油エマルションが、調製されており、まず、不活性有機ポリシロキサンおよび／または有機流動体、適する触媒、そして任意に末端ブロック化剤存在下、複数のシロキサン含有モノマーおよび／または複数のシロキサン含有オリゴマーの重合により、ポリシロキサン含有ポリマーを調製していき；もし、必要とされたら、この反応を停止（クエンチ）させていくことによる。もし、必要とされたら、１種以上の界面活性剤が、該ポリシロキサン含有ポリマー中に導入されていてよく、均一油相を形成するに至る。水が、次いで、該均一油相に加えられており（全油相重量に基づいた０．１〜１０重量％のある１つの量において）、油中水エマルションを形成するに至る。剪断が、該油中水エマルションに適用されており、水中油エマルションに至る油中水エマルションの反転を起こすに至る。仕上げに、もし、必要とされたら、該水中油エマルションが、より多くの水を加えていくことにより、稀釈され得る。【特許請求の範囲】
【請求項１】
ポリシロキサン含有ポリマーを含有するシリコーン水中油エマルションを調製する方法であって：
ｉ）不活性有機ポリシロキサンおよび／または有機流動体、適する触媒、および任意に末端ブロック剤の存在下、モノマーおよび／またはオリゴマーを含有しているシロキサン重合によりポリシロキサン含有ポリマーを調製し；および
ｉｉ）必要とされた場合、該重合過程（プロセス）を停止させ（クウェンチし）；ここで、前記不活性流動体が、この結果得られてくる稀釈されたポリシロキサン含有ポリマー内で実質的に保持されており；
（ｉｉｉ）もし、必要とされたら、均一油相を形成させるように該ポリシロキサン含有ポリマー中に１種以上の界面活性剤を導入し；
（ｉｖ）油中水エマルションを形成させるように該均一油相に水を加え、該水が、全油相重量に基づいた量０．１〜１０重量％で加えられており；
（ｖ）水中油エマルションへの該油中水エマルションの反転を起こさせるように該油中水エマルションに剪断を適用し；ならびに任意で
（ｖｉ）より多くの水を加えることにより、該水中油エマルションを稀釈する
工程（ステップ）を含む、方法。
【請求項２】
前記不活性流動体が、有機増量剤および／または可塑化剤および／または天然油であることを特徴とする、請求項１に記載の方法。
【請求項３】
前記不活性流動体が、２〜２０硅素（シリコン）原子を持っている環状シロキサンであることを特徴とする、請求項１に記載の方法。
【請求項４】
前記不活性流動体が、シリコーン環状体からなり、前記シリコーンが、ポリジメチルガムである、請求項１に記載の方法。
【請求項５】
前記不活性流動体が、２５℃における粘度０，６５〜１０．０００ミリパスカル秒（ｍＰａ．ｓ）を持っているトリアルキルシリル終末化ポリジアルキルシロキサンであることを特徴とする、請求項１に記載の方法。
【請求項６】
前記シロキサン含有ポリマーが、ポリ縮合、鎖延伸、ポリ付加、および開環の群から選択された重合過程（プロセス）経由で調製されることを特徴とする、請求項１〜５のいずれか１項に記載の方法。
【請求項７】
前記重合触媒が、エマルション化に使用された界面活性剤の一部であることを特徴とする、請求項１〜６のいずれか１項に記載の方法。
【請求項８】
前記ポリマーが、ポリ縮合反応経由で調製され、前記触媒が、ドデシルベンゼンスルホン酸であったことを特徴とする、請求項７に記載の方法。
【請求項９】
前記均一油相が、２５℃において１０００〜１０００００ミリパスカル秒（ｍＰａ．ｓ）の均一油相であることを特徴とする、請求項１〜８のいずれか１項に記載の方法。
【請求項１０】
前記ポリマーが、以降の一般式：
Ｒ(3-a)Ｒ1aＳｉＯ［（Ｒ2ＳｉＯ）b（ＲＲ1ＳｉＯ）c］ＳｉＲ(3-a)Ｒ1a（１）のポリマーであり、式中、各Ｒが、同一もしくは異なっており、１〜８炭素原子を含有しているアルキル基、１〜６炭素原子を含有している置換アルキル基、もしくはフェニル基であり；Ｒ1が、ヒドロキシ基、加水分解可能基、不置換有機基であり；ａが、０もしくは１であり、ｂが、整数であり、ｃが、０もしくは整数であり、和ｂ＋ｃが、少なくとも２００の値に等しいことを特徴とする、請求項１〜９のいずれか１項に記載の方法。
【請求項１１】
和ｂ＋ｃが、少なくとも１５００の値に等しいことを特徴とする、請求項１０に記載の方法。
【請求項１２】
請求項１〜１１のいずれか１項に従い調製されたエマルション。
【請求項１３】
エマルション調製における、不活性有機ポリシロキサンおよび／または有機流動体の存在下、モノマーおよび／またはオリゴマーを含有しているシロキサン重合により得られる、ポリシロキサン含有ポリマーの使用。
【請求項１４】
パーソナルケア製品における、請求項１〜１１のいずれか１項に従い調製されたエマルションの使用。
【請求項１５】
塗料（ペイント）、建設への応用、テキスタイル繊維処理、皮革鞣し、布の柔軟化、洗濯への応用における布のケア、ヘルスケア、ホームケア、パーソナルケア、放出剤、水に基づいたコーティング、特に粗油パイプラインにおける油抵抗抑制、潤滑化、およびセルロース材料を切っていくことの容易化における、請求項１〜１１のいずれか１項に従い調製されたエマルションの使用。
【発明の詳細な説明】
【技術分野】
【０００１】
本発明が、複数の水中シリコーンエマルション、これらエマルションを調製していくとの複数の方法、およびこれらの使用に関する。
【０００２】
複数のシリコーンエマルションが、当業界においてよく知られている。これらのようなシリコーンエマルションが、（ｉ）機械的エマルション化、（ｉｉ）逆転による機械的エマルション化、もしくは（ｉｉｉ）エマルション重合によるような複数の過程（プロセス）により、調製され得る。しかしながら、複数のシリコーンゴムのようなある幾つかのシリコーンの高粘度のために、これらのエマルション化が、全てに関し、現実的な複数の目的を持つが、エマルション重合に限られてしまっている。対照的に、低粘度、してみれば、低分子量を有する複数のシリコーンが、容易に機械的に得られ得る。
【０００３】
しばしば、シリコーンゴムと言われた、複数の高分子量高粘度有機ポリシロキサンポリマーを、エマルション化させていくための複数の機械的方法を使用しようとする複数の試みが、大きく成功してきていないのが、該ポリマーの粘度のせいで、該ポリマー中に、ある１界面活性剤もしくは複数の界面活性剤のある１混合物を取り込ませるのに難しいからである。複数の高粘度シリコーン、ある１界面活性剤、もしくは複数の界面活性剤のある１混合物を含有している複数の混合物中に水を取り込ませ、同時に逆転を起こさせるように充分な剪断を付与するのにも難しい。加え、粒子サイズコントロールが、その重合過程（プロセス）の間中、実質的に除かれている揮発性溶媒の存在下、バッチ方式の機械的エマルション化に関与している過程（プロセス）に限られてきている。
【０００４】
上に対照的に、本発明が、もし、いつもどおり伝統的に調製されたら、シリコーンゴムもしくは同様の複数の高粘度ポリマーの粘度を持つと思われる複数のポリマーを包含している複数のシリコーンポリマーを含んでいる複数の安定エマルションを生成させていくための高価でない手法を与える。
【０００５】
本願が、複数のエマルションを調製するのに使用されている、２５℃において５０  ０００ｍＰａ．ｓよりも大きい、いつもどおり伝統的に調製された場合のある１粘度を持っている複数の有機ポリシロキサンポリマーに関する一方、複数のシリコーンゴムとしてその産業において知られた（例えば、２５℃において粘度約１  ０００  ０００ｍＰａ．ｓ以上）、非常に高粘度の複数の有機ポリシロキサンポリマーに特に適切（ｐｅｒｔｉｎｅｎｔ）と考えられている。複数のシリコーンゴムが、高分子量の、一般的に線状のポリジ有機シロキサンもしくは分岐状のポリジ有機シロキサンであり、架橋していくことにより、優勢に弾性の状態へとそれらの高度に粘性の可塑状態から変換され得る。複数のシリコーンゴムが、しばしば、複数のシリコーンエラストマーおよび複数のシリコーンラバーの調製における主な複数の成分のうちの１種として使用されている。
【０００６】
本発明の複数の目的に関し、これゆえ、シリコーンゴムが、１５００以上のある１重合度を持っている剛性のゴム様の有機シロキサンポリマーを記述すると見なされ得る。これらのポリマーが、好ましくは実質的に線状であり、最も好ましくは完全に線状であり、直接粘度を非常に難しくするに充分高いある１粘度を持ち、こうしてしばしば、それらのＷｉｌｌｉａｍｓ可塑性数として（ｉｎ  ｔｅｒｍｓ  ｏｆ）言及されている。複数のゴムが、それらの見本が、２５℃において３分間、圧縮荷重４９ニュートン（Ｎ）に付された後、範囲約３０〜２５０中のＷｉｌｌｉａｍｓ可塑性数（ＡＳＴＭ  Ｄ９２６、体積において２ｃｍ3および高さにおいておよそ１０ｍｍの円筒テスト見本のｍｍにおける厚さ×１００）を典型的に持つ。
【背景技術】
【０００７】
複数の高分子量シリコーンをエマルション化させていくに至る主な２ルートが、エマルション重合、もしくは、２〜２０硅素（シリコン）原子を含んでいる複数の環状シロキサンのような複数の低分子量シリコーン流動体を用いる予め形成された複数の高分子量ポリマーの稀釈である。これらのルートのどちらかを下って進んでいくと、打ち勝つのに極端に難しい数多くの加工の問題に至り得る。エマルション重合のケース中、末端生成物の分子量をコントロールするのに例外的に難しく、実際、このような過程（プロセス）から結果得られてくる粘度が、とても高いので、典型的に全く、このルート経由で製造された生成物の粘度を測定していくとの絶対の手段が、ない。本当に継続の過程（プロセス）を達成するのにも難しい。非常に高粘度（２５℃において１  ０００  ０００ｍＰａ．ｓよりも大きい粘度）を持っている予め形成された複数のシロキサンポリマーが、稀釈するのに非常に難しいのが、該高分子量ポリマー中にブレンドするに至る複数の低分子量化合物を得るのに非常に難しいからである。
【０００８】
米国（ＵＳ特許）第５，９７３，０６８号が、シラノール終末化樹脂およびビニルモノマーのエマルション重合を論じる。該エマルション重合の過程（プロセス）における重合が、シリコーンと水との界面において起き、こうして重合速度が、そのより大きい表面積のためにより小さい粒子を用いてより速い。これゆえ、エマルション重合により、大きい粒子サイズ、高分子量の、複数の水中シリコーンゴムエマルションを生成させるようには考えられない。
【０００９】
欧州特許（ＥＰ）第１  ６４６  ６９６号が、シリコーン水中油エマルションを調製していくとのある１方法を記載し、シリコーンゴムを含有している均一油相もしくは該均一油相において同様のものを含有している該均一油相を形成させていき；該均一油相と１種以上の界面活性剤を混合していき；継続相および分散相を含有している油中水エマルションを形成させるように該均一油相に水を加えていき；該水が、該均一油相におけるシリコーンの重量に基づいたら、約０．５〜１０重量％のある量において加えられており；水中油エマルションへの該油中水エマルションの逆転を起こさせるように、少なくとも１５の、直径に対する長さの比（Ｌ／Ｄ）を持っている双スクリュー押し出し機中、該油中水エマルションに高い剪断を適用していき；水添加により、該水中油エマルションを稀釈していくとの複数の工程（ステップ）を含んでいる。
【００１０】
欧州特許（ＥＰ）第１  ４４７  ４２３号が、水中シリコーンエマルションの生成を目指すある１過程（プロセス）を記載し、ここで、ポリシロキサン流動体、少なくとも１界面活性剤、および水が、高剪断混合機（ミキサー）に継続的にくべられており、該混合機（ミキサー）から継続的に引き出されている粘性水中油エマルションを形成させるような割合においてである。該ポリシロキサン流動体が、非反応性流動体であっても鎖伸長反応に参画していくことの可能な複数の反応基を持ってもよい。
【発明の概要】
【課題を解決するための手段】
【００１１】
本発明が、ポリシロキサン含有ポリマーを含有している複数のシリコーン水中油エマルションを調製していくとのある１方法に向けられており：
（ｉ）    不活性有機ポリシロキサンおよび／または有機流動体、適する触媒、および任意に末端ブロック化剤の存在下、複数のモノマーおよび／または複数のオリゴマーを含有しているシロキサンの重合により、ポリシロキサン含有ポリマーを調製していき；
（ｉｉ）  必要とされた場合、該重合の過程（プロセス）をクエンチしていき；ここで、この不活性流動体が、この結果得られてくる稀釈されたポリシロキサン含有ポリマー内で実質的に保持されており；
（ｉｉｉ）もし、必要とされたら、均一油相を形成させるように該ポリシロキサン含有ポリマー中に１種以上の界面活性剤を導入していき；
（ｉｖ）  継続相および分散相を含有している油中水エマルションを形成させるように該均一油相に水を加えていき；
（ｖ）    水中油エマルションへの該油中水エマルションの逆転を起こさせるように該油中水エマルションに剪断を適用していき；および任意に
（ｖｉ）  より多くの水を加えていくことにより、該水中油エマルションを稀釈していく
との複数の工程（ステップ）を含んでいる。
【発明を実施するための形態】
【００１２】
本明細書中、使用された場合の＜＜含んでいる＞＞の概念（コンセプト）が、この最も広い感覚において＜＜包含する＞＞および＜＜からなる＞＞の観念を意味するように囲むように使用されている。本明細書中、言及された全ての粘度測定値が、他に指し示されなかったら、２５℃において測定された。
【００１３】
本願のために不活性流動体が、如何なる他の構成分に向かっても反応性でないように意図されている実質的に非揮発性の流動体であり、つまり、工程（ステップ、ｉ）の重合反応に化学的に参画もせず、工程（ステップ、ｉ）〜工程（ステップ、ｖｉ）のいずれかにおいて導入された複数の添加剤と化学的に相互作用もしない。本不活性流動体が、エマルション化の前に除かれていない。してみると、本不活性流動体が、本エマルション中において実質的に存在している。
【００１４】
ポリシロキサン含有ポリマーが、１分子当たり多重の有機シロキサン基もしくはポリ有機シロキサン基を含んでいるある１ポリマーを意味するように意図されており、該ポリマーの鎖において有機シロキサン基もしくはポリ有機シロキサン基だけを実質的に含有しているある１ポリマー、および、その骨格が、有機シロキサン基および／またはポリ有機シロキサン基両方、例えば、そのポリマーの鎖において複数の有機ポリマー基を含有する複数のポリマーを包含するように意図されている。これらのようなポリマーが、複数のホモポリマーもしくは複数のコポリマーたり得、複数のブロックコポリマーおよび複数のランダムコポリマーを包含しているが、これらに限られなかった。
【００１５】
本発明と従い、ポリシロキサン含有ポリマーが、不活性流動体存在下、重合されており、好ましくは一般式：
Ｒ(3-a)Ｒ1aＳｉＯ［（Ｒ2ＳｉＯ）b（ＲＲ1ＳｉＯ）c］ＳｉＲ(3-a)Ｒ1a（１）
を持ち、式中、各Ｒが、同一もしくは異なっており、１〜８炭素原子を含有しているアルキル基、１〜６炭素原子を含有している置換アルキル基、もしくは任意に置換されたフェニル基であり；Ｒ1が、水素、ヒドロキシ基、加水分解可能基、不飽和有機基であり；ａが、０もしくは１であり、ｂが、ある１整数であり、ｃが、０もしくはある１整数であり、和ｂ＋ｃが、少なくとも２００、好ましくは少なくとも５００、より好ましくは少なくとも１５００のある１つの値に等しい。このようなポリマーが、ある程度の分岐を含んでよい（好ましくは１０％未満、より好ましくは２％未満）。
【００１６】
本願目的のために＜＜置換＞＞が、複数の炭化水素基に対する関連において使用された場合、該炭化水素基における１以上の水素原子が、別のある１置換基を用いて置き換えられてきていることを意味する。これらのような置換基の例が、塩素、弗素、臭素、および沃素のような複数のハロゲン原子；クロロメチル、過フルオロブチル、トリフルオロエチル、およびノナフルオロヘキシルのような複数のハロゲン原子含有基；複数の酸素原子；（メタ）アクリルおよびカルボキシルのような複数の酸素原子含有基；複数の窒素原子；複数のアミン、複数のアミノ官能基、複数のアミド官能基、および複数のシアノ官能基のような複数の窒素原子含有基；複数の硫黄原子；ならびに、複数のメルカプト基のような複数の硫黄原子含有基を包含するが、これらに限られていない。
【００１７】
本ポリマー鎖が、上の式（１）において描かれた複数の単位（ユニット）の複数の鎖から調製された複数のブロックを含んでよく、式中、これら２Ｒ基もしくはＲ基とＲ1基とが：−
両方ともアルキル基（好ましくは両方ともメチルもしくはエチル）、または
アルキル基およびフェニル基、または
アルキル  およびフルオロプロピル、または
アルキル  およびビニル、または
アルキル基および水素基。
である。典型的に少なくとも１ブロックが、複数のシロキサン単位（ユニット）を含むこととなり、式中、両Ｒ基が、アルキル基である。
【００１８】
好ましくは本ポリシロキサン含有ポリマーが、実質的に有機ポリシロキサンの分子鎖を持つ一方、本ポリシロキサン含有ポリマーが、或いは少なくとも１ブロックの複数のシロキサン基を含んでいるブロック共重合体（コポリマー）骨格（背骨）および如何なる適する有機ベースのポリマー骨格をも含んでいる有機成分を含有してよい。この有機ポリマー骨格が、例えば、ポリスチレン、および／または、ポリ（α−メチルスチレン）、ポリ（ビニルメチルスチレン）、ジエン、ポリ（ｐ−トリメチルシリルスチレン）、およびポリ（ｐ−トリメチルシリル−α−メチルスチレン）のような複数の置換ポリスチレンを含んでよい。該ポリマー骨格において取り込まれていてよい他の複数の有機成分が、複数のアセチレン終末化オリゴフェニレン、複数のビニルベンジル終末化芳香族ポリスルホンオリゴマー、複数の芳香族ポリエステル、芳香族ポリエステルに基づいた複数のモノマー、複数のポリアルキレン、複数のポリウレタン、複数の脂肪族ポリエステル、複数の脂肪族ポリアミド、および複数の芳香族ポリアミド、ならびに同様のものを包含してよい。
【００１９】
しかしながら多分、ポリシロキサン含有ポリマーにおける最も好まれた有機ベースの複数のポリマーブロックが、ポリオキシアルキレンベースの（ポリオキシアルキレンに基づいた）複数のブロックである。これらオキシアルキレン単位（ユニット）が、必ずしもポリオキシアルキレンモノマーと徹底して同じではないが、単位（ユニット）単位（ユニット）で異なり得る。ポリオキシアルキレンブロックが、例えば、複数のオキシエチレン単位（ユニット、−Ｃ2Ｈ4−Ｏ−）；複数のオキシプロピレン単位（ユニット、−Ｃ3Ｈ6−Ｏ−）；もしくは複数のオキシブチレン単位（ユニット、−Ｃ4Ｈ8−Ｏ−）；またはこれらの複数の混合物から構成され得る。好ましくはポリオキシアルキレンポリマー骨格が、複数のオキシエチレン単位（ユニット）および／または複数のオキシプロピレン単位（ユニット）から本質的になる。
【００２０】
本ポリシロキサン含有ポリマーにおける他の複数のポリオキシアルキレンブロックが、例えば、構造−
−［−Ｒ2−Ｏ−（−Ｒ3−Ｏ−）d−Ｐｎ−Ｃ（Ｒ4）2−Ｐｎ−Ｏ−（−Ｒ3−Ｏ−）c−Ｒ2−］−
の複数の単位（ユニット）を包含してよく、式中、Ｐｎが、１，４−フェニレン基であり、各Ｒ2が、同一もしくは異なっており、２〜８炭素原子を持っている２価炭化水素基であり、各Ｒ3が、同一もしくは異なっており、エチレン基、プロピレン基、もしくはイソプロピレン基であり、各Ｒ4が、同一もしくは異なっており、水素原子もしくはメチル基であり、下添え字ｄおよび下添え字ｅの各々が、範囲３〜３０中のプラスの（＋）整数である。
【００２１】
好ましくは本不活性流動体が、有機ポリシロキサン伸長剤および／または有機ポリシロキサン可塑化剤、および／または、有機伸長剤もしくは有機可塑化剤、または、３〜２０硅素（シリコン）原子を含んでいる環状シロキサンから選ばれている。好ましくは本不活性流動体が、２５℃において０．６５ｍＰａ．ｓ〜２５℃において１００００ｍＰａ．ｓのある１粘度を持つ。
【００２２】
本願のためにある１伸長剤（時々、加工助剤もしくは２次可塑化剤とも言われた）が、本シール剤製剤の特性にマイナスの影響（悪影響）を実質的に及ぼしていることなく、本製品をより経済的に競争力のあるようにするように例えば、シリコーンに基づいた製品を稀釈するのに典型的に使用されたある１化合物である。
【００２３】
ある１可塑化剤（他に、１次可塑化剤として言及された）が、硬化された複数のエラストマーの柔軟性および丈夫さを増加させるようにポリマーに基づいた最終生成物内での特性を与えるようにシリコーンに基づいた複数の組成物に加えられている。これが、一般的に、硬化されたポリマー組成物のガラス転移温度（Ｔg）の抑制により、達成されており、これにより、例えば、該エラストマー（例えば、ある１シール剤）の弾性を高めている。複数の可塑化剤が、複数の伸長剤よりも一般的に揮発性でないような傾向にある。
【００２４】
適する複数の不活性液体が、ある程度の置換を含んでよい複数のトリアルキルシリル終末化ポリジアルキルシロキサンおよびこれらの複数の誘導体を包含し、但し、本不活性流動体における如何なる複数の置換基も本重合反応に参画しない。本不活性流動体上のこれら置換基が、複数の炭化水素基に関しての複数の置換基の前の定義において同定されたものと好ましくは同一である。好ましくは各アルキル基が、同一でも異なっていてもよく、１〜８炭素原子を含むが、好ましくはメチル基もしくはエチル基であり、好ましくは２５℃において０．６５〜１００  ０００ｍＰａ．ｓのある１粘度を有し、最も好ましくは２５℃において１０〜１０００ｍＰａ．ｓである。
【００２５】
本不活性流動体が、如何なる適する有機伸長剤／有機可塑化剤をも含んでよい。複数の鉱油伸長剤および複数の鉱油可塑化剤が、しかしながら特に好まれている。複数の例が、少なくとも１２、例えば、１２〜２５炭素原子を含有している線状アルケンもしくは分岐状アルケンもしくはこれらの複数の混合物のような複数の線状もしくは分岐状１置換炭化水素；および／または、複数の線状（例えば、ｎ−パラフィン）鉱油、複数の分岐状（イソ−パラフィン）鉱油、複数の環状（ナフテンとしてある先行技術において言及された）鉱油、およびこれらの複数の混合物を含んでいる複数の鉱油分画を包含する。好ましくは利用されたこれら炭化水素が、１分子当たり少なくとも１０、好ましくは少なくとも１２、最も好ましくは２０よりも多い炭素原子を含む。
【００２６】
他の好まれた複数の鉱油伸長剤が、複数のアルキルシクロ脂肪族化合物、複数の低分子量ポリイソブチレン、複数の燐酸エステル、本ポリマーと反応性でない複数のポリアルキルベンゼンを包含しているアルキルベンゼンを包含する。
【００２７】
複数の鉱油分画の如何なる適する混合物も本発明における伸長剤として利用されていてよいが、複数の高分子量伸長剤（例えば、＞２２０）が、特に好まれている。複数の例が：−
複数のアルキルシクロヘキサン（分子量＞２２０）；
ノルマル（ｎ−）パラフィン炭化水素および／またはイソ（ｉ−）パラフィン炭化水素（線状分岐状パラフィン炭化水素）１〜９９％、好ましくは１５〜８０％、ならびに、複数の環状炭化水素（ナフテン炭化水素）１〜９９％、好ましくは８５〜２０％、ならびに、複数の芳香族炭素原子最大３％、好ましくは最大１％を含有している複数のパラフィン炭化水素およびこれらの複数の混合物
を包含する。これら環状パラフィン炭化水素（ナフテン炭化水素）が、環状炭化水素および／または多環状炭化水素を含有してよい。複数の鉱油分画の如何なる適する混合物も使用されていてよく、例えば：
（ｉ）    パラフィン炭素原子６０〜８０％およびナフテン炭素原子２０〜４０％および芳香族炭素原子最大１％；
（ｉｉ）  ナフテン油３０〜５０％、好ましくは３５〜４５％、ならびに、パラフィン油および／またはイソパラフィン油７０〜５０％；
（ｉｉｉ）ナフテン炭化水素流動体＞６０重量％、多環状ナフテン炭化水素流動体少なくとも２０重量％、およびＡＳＴＭ  Ｄ−８６沸点＞２３５℃を含有している複数の炭化水素流動体；
（ｉｖ）  炭化水素１００重量部に基づいたら、ナフテン炭化水素＞４０重量部、ならびに、パラフィン炭化水素および／またはイソパラフィン炭化水素＜６０重量部（未満）を持っている炭化水素流動体
を含有している複数の混合物である。
【００２８】
好ましくは鉱油に基づいた本伸長剤もしくはこれの混合物が、以降の複数のパラメーターのうちの少なくとも１種を含む：−
（ｉ）      １５０よりも大きい、最も好ましくは２００よりも大きい、分子量；
（ｉｉ）    ２３０℃以上の当初沸点（ＡＳＴＭ  Ｄ  ８６に従いながら）；
（ｉｉｉ）  ０．９以下の粘度密度定数値（ＡＳＴＭ  Ｄ  ２５０１に従いながら）；
（ｉｖ）    １分子当たり平均少なくとも１２炭素原子、最も好ましくは１分子当たり１２〜３０炭素原子；
（ｖ）      ７０℃以上のアニリン点、最も好ましくは該アニリン点が、８０〜１１０℃である（ＡＳＴＭ  Ｄ  ６１１に従いながら）；
（ｖｉ）    本伸長剤の２０〜７０重量％のナフテン含量、鉱油に基づいた伸長剤が、該伸長剤の３０〜８０重量％のパラフィン含量を持つ（ＡＳＴＭ  Ｄ  ３２３８に従いながら）；
（ｖｉｉ）  −５０〜６０℃の流動点（ＡＳＴＭ  Ｄ  ９７に従いながら）；
（ｖｉｉｉ）４０℃での、１〜２０ｃＳｔの運動粘度（ＡＳＴＭ  Ｄ  ４４５に従いながら）；
（ｉｘ）    ０．７〜１．１の比重（ＡＳＴＭ  Ｄ１２９８に従いながら）；
（ｘ）      ２０℃での、１．１〜１．８の屈折率（ＡＳＴＭ  Ｄ  １２１８に従いながら）；
（ｘｉ）    １５℃での、７００ｋｇ／ｍ3よりも大きい、密度（ＡＳＴＭ  Ｄ  ４０５２に従いながら）；および／または
（ｘｉｉ）  １００℃よりも大きい、より好ましくは１１０℃よりも大きい、引火点（ＡＳＴＭ  Ｄ  ９３に従いながら）
（ｘｉｉｉ）少なくとも＋３０のｓａｙｂｏｌｔ色（ＡＳＴＭ  Ｄ  １５６に従いながら）
（ｘｉｖ）  ２５０ｐｐｍ以下の 水 含量
（ｘｖ）    ２．５ｐｐｍ未満の硫黄含量（ＡＳＴＭ  Ｄ  ４９２７に従いながら）。
【００２９】
他の複数の有機伸長剤が、例のために、複数の脂肪酸および複数の脂肪酸エステル、使用に適する複数のアルキルベンゼン化合物を含んでよく、重いアルキレートアルキルベンゼンもしくはアルキルシクロ脂肪族化合物を包含する。複数の伸長剤および／または複数の可塑化剤として有用な複数のアルキル置換アリール化合物の例が、アリール基、特にアルキル置換基および考えられる他の置換基により置換されたベンゼン、ならびに、少なくとも２００の分子量を持つ複数の化合物である。
【００３０】
使用に適する複数のアルキルベンゼン化合物が、重いアルキレートアルキルベンゼンもしくはアルキルシクロ脂肪族化合物を包含する。複数の伸長剤および／または複数の可塑化剤として有用な複数のアルキル置換アリール化合物の例が、アリール基、特にアルキル置換基そしてできれば他の置換基により置換されたベンゼン、ならびに、少なくとも２００の分子量を持つ複数の化合物である。これらのような伸長剤の例が、米国特許第４，３１２，８０１号において記載されており、この内容が、本明細書により援用されている。これらの化合物が、一般式（２）、（３）、（４）、および（５）：−
【００３１】
【化１】
2010506035.tif 000002
により表され得、式中、Ｒ6が、１〜３０炭素原子のアルキル鎖であり、Ｒ7〜Ｒ16の各々が、独立に、水素、アルキル、アルケニル、アルキニル、ハロゲン、ハロアルキル、ニトリル、アミン、アミド、アルキルエーテルのようなある１エーテル、もしくは、アルキルエステル基のようなある１エステルから選ばれており、ｎが、１〜２５のある１整数である。
これらのうち、式（２）中、Ｒ7、Ｒ8、Ｒ9、Ｒ10、およびＲ11の各々が、水素であり、Ｒ6が、Ｃ10〜Ｃ13アルキル基である。これらのような化合物の特に有用な源が、いわゆる＜＜重いアルキレート＞＞であり、これらが、油蒸留後の油精錬から回収可能である。一般的に蒸留が、範囲２３０〜３３０℃中の温度において行われ、＜＜重いアルキレート＞＞が、より軽い方の複数の分画の蒸留されて離されてしまった後の残っている分画（単数）において存在している。
【００３２】
複数のアルキルシクロ脂肪族化合物の例が、２２０を超える分子量を有する複数の置換シクロヘキサンである。これらのような化合物の例が、欧州特許（ＥＰ）第０  ８４２  ９７４号において記載されており、この内容が、本明細書により援用されている。これらのような化合物が、一般式（６）
【００３３】
【化２】
2010506035.tif 000003
により表されていてよく、式中、Ｒ17が、１〜２５炭素原子の直鎖もしくは分岐アルキル基であり、Ｒ18およびＲ19が、独立に水素またはＣ1~25直鎖もしくは分岐鎖アルキル基から選ばれている。
あるいは本不活性流動体が、鉱油に基づかなかった適する天然油もしくはこれのある１混合物を含んでよく、つまり、複数の動物、複数の種、および複数の実由来のものであり、どの鉱油由来でもなく（つまり、石油由来でも石油に基づいた油由来でもない）、例えば、扁桃（アーモンド）油、アボカド油、牛脂、ボラージュ（ｂｏｒｒａｇｅ）油、バター脂肪、カノーラ油、カルダノール（ｃａｒｄａｎｏｌ）、カシューナッツ油、カシューナッツ殻液、蓖麻子油、柑橘種油、ココアバター、椰子（ココナッツ）油、鱈肝油、玉蜀黍（コーン）油、綿種油、クフェア（ｃｕｐｈｅａ）油、大待宵草（オオマツヨイグサ）油、麻油、ホホバ油、ラード、亜麻仁油、マカダミア油、メンハーデン油、燕麦（オート）油、オリーブ油、パーム核油、パーム油、落花生（ピーナッツ）油、芥子（ポピー）種油、菜種油、米糠油、紅花油（サフラワーオイル）、紅花油（サフラワーオイル、高オレイン酸）、胡麻油、大豆油、向日葵油、向日葵油（高オレイン酸）、トール油、茶の木油、ロート油、胡桃油、えの油、複数の脱水和蓖麻子油、杏油、松の実油、ククイの実油、アマゾンの実油、扁桃（アーモンド）油、ババスー油、アルガンオイル、黒クミン油、上漆油、カロフィルム（ｃａｌｏｐｈｙｌｌｕｍ）油、椿油、人参油、紅花（コウカ）油、瓜油、デイジー油、グレープシードオイル、フォラハ（ｆｏｒａｈａ）油、ホホバ油、クイーンズランド油、オノエテラ（ｏｎｏｅｔｈｅｒａ）油、蓖麻油、タマヌ（ｔａｍａｎｕ）油、ブラジル椰子油、ならびに、ピルチャード油、鰯油、および鰊油のような魚油のようである。本伸長剤が、あるいは上の複数の混合物および／または上の１種以上の複数の誘導体を含んでよい。
【００３４】
広く種々の天然油誘導体が、入手可能である。これらが、複数のエステル交換天然植物油、煮亜麻仁油のような複数のボイル天然油、複数の吹き込み天然油、および複数のスタンド天然油を包含する。適するエステル交換天然植物油のある１例が、バイオディーゼル油として知られており、エステル交換生成物が、利用された供給物に依るある範囲のエステルを生成させるように水酸化ナトリウム触媒もしくは水酸化カリウム触媒存在下、メタノールと、菜種のような、複数の種から機械的に抽出された複数の天然植物油を反応させていくことにより、生成された。複数の例が、例えば、オレイン酸メチル（ＣＨ3（ＣＨ2）7ＣＨ＝ＣＨ（ＣＨ2）7ＣＯ2ＣＨ3）を包含するかもしれない。
【００３５】
熱（ｔｈｅｒｍａｌｌｙもしくはｈｅａｔ）重合油としても知られている複数のスタンド天然油が、空気（エア）非存在下、上昇温度において生成されている。該油が、該油において天然に存在している複数の２重結合を横切り、架橋していくことにより、重合する。これら結合が、炭素炭素タイプのである。複数のスタンド油が、薄く着色されており、酸性度において低い。これらが、複数の吹き込み油よりも広い範囲の粘度を伴って生成され得、粘度においてより安定である。一般的に、複数のスタンド油が、亜麻仁油および大豆油から生成されているが、他の複数の油に基づいても製造され得る。複数のスタンド油が、表面コーティングの産業において広く使用されている。
【００３６】
酸化された、増粘された、酸化的に重合された油としても知られており、該油を通り空気（エア）を吹いていくことにより、上昇温度において生成されている複数の吹き込み油。再び該油が、これら２重結合を横切り、架橋していくことにより、重合するが、このケース中、この架橋結合中に取り込まれた複数の酸素分子が、ある。過酸化物、過酸化水素、および複数のヒドロキシル基も存在している。複数の吹き込み油が、複数のスタンド油よりも広い範囲の油から生成されていてよい。一般的に、複数の吹き込み油が、複数のスタンド油に比べた場合、色においてより暗く、より高い酸性度を持つ。使用された広い範囲の原材料のため、複数の吹き込み油が、多くの多様な産業における使用を見いだし、例えば、複数の吹き込み亜麻仁油が、表面コーティングの産業において使用されており、複数の吹き込み菜種油が、しばしば複数の潤滑剤において使用されている。
【００３７】
本組成物において包含されていてよい不活性流動体の量が、本組成物の推されている目的、関連された不活性流動体（単数もしくは複数）の分子量等のような複数の要因に依ることとなる。一般的に、しかしながら、本不活性流動体（単数もしくは複数）の分子量が、より高いと、より少なく、本組成物において寛容されるが、このような複数の高分子量不活性流動体が、より低い揮発性という利点の追加を持つ。典型的な複数の組成物が、７０％重量／重量に至るまでの不活性流動体（単数もしくは複数）を含有することとなる。より適する複数のポリマー生成物が、５〜６０％重量／重量の不活性流動体（単数もしくは複数）を含む。
【００３８】
本発明過程（プロセス）の工程（ステップ、ｉ）において調製されたこのような複数のポリシロキサン含有ポリマーが、種々のルートにより調製されていてよく、生成されたこれらポリマーが、該ポリマー上で必要とされた終末基化を与えることとなる複数の化合物を用いて末端キャップ化されており、但し、該ポリマーあるいはこの複数の前駆体および／または複数の中間体が、本重合過程（プロセス）の間中、上記された不活性流動体中、稀釈されている。これらポリマーの調製に至る好まれた複数のルートが：
（ｉ）    多縮合
（ｉｉ）  開環／平衡
（ｉｉｉ）多付加
（ｉｖ）  鎖伸長
を包含する。
【００３９】
（ｉ）多縮合（つまり、水、アンモニア、もしくはメタノール等のような低分子量副生成物（単数もしくは複数）の脱離を伴う多重の複数のモノマーおよび／または複数のオリゴマーの重合）。如何なる適する多縮合反応経路も利用されていてよい。
【００４０】
これら出発原料の複数の縮合可能末端基の間で目論まれた反応の種類が、最も好ましくは、例えば、水もしくはメタノールもしくは同様のものの放出と相互作用し得るヒドロキシル末端基および／または加水分解可能末端基を持っている複数の化合物の相互作用に一般的に関連（リンク）されている。しかしながら、以降の羅列（リスト）が、本発明組成物の硬化過程（プロセス）に関し、考慮されているかもしれない他の複数の相互作用を指し示す：−
１）    複数の有機アルコキシシリル基との複数の有機ハロシリル基の縮合
２）    複数の有機アシロキシシリル基との複数の有機ハロシリル基の縮合
３）    複数の有機シラノールとの複数の有機ハロシリル基の縮合
４）    複数のシラノラートとの複数の有機ハロシリル基の縮合
５）    複数の有機シラノール基との複数の有機ヒドロシリル基の縮合
６）    複数の有機アシロキシシリル基との複数の有機アルコキシシリル基の縮合
７）    複数の有機シラノール基との複数の有機アルコキシシリル基の縮合
８）    複数の有機シラノール基との複数の有機アミノシリル基の縮合
９）    複数のシラノラート基との複数の有機アシロキシシリル基の縮合
１０）  複数の有機シラノールとの複数の有機アシロキシシリル基の縮合
１１）  複数の有機シラノール基との複数の有機オキシモシリル基の縮合
１２）  複数の有機シラノールとの複数の有機エノキシシリル基の縮合
１３）  少なくとも１アルコキシシラン官能基を含有しているシロキサン化合物との１以上のヒドロシラン官能基を含んでいるシロキサン化合物の縮合であって、複数の炭化水素副生成物を発生させている。
【００４１】
最も好ましくは複数のモノマー／複数のオリゴマーならびにヒドロキシル末端基および／またはアルコキシ末端基を有する複数の中間体の間で起き、これにより、副生成物として水もしくは複数のアルコールを生成させていく縮合反応である。
【００４２】
本重合過程（プロセス）に好まれた方法が、例えば：
Ｒ(3-f)Ｒ5fＳｉＯ（Ｒ2ＳｉＯ）gＳｉＲ(3-f)Ｒ5f
Ｒ(3-f)Ｒ5fＳｉＯ（ＲＲ1ＳｉＯ）hＳｉＲ(3-f)Ｒ5f
Ｒ(3-f)Ｒ5fＳｉＯ［（Ｒ2ＳｉＯ）j（ＲＲ5ＳｉＯ）k］ＳｉＲ(3-f)Ｒ5f
を包含している式（１）の複数の直鎖前駆体および／または複数の分岐有機ポリシロキサンの重合である。
式中、Ｒが、前に定義されたとおりであり、Ｒ5が、−ＯＨ、もしくは、１〜６炭素原子を持っているアルコキシ基であり、好ましくはメトキシ基もしくはエトキシ基であり、ｆが、０もしくは１であり、好ましくは１であり、ｇが、２〜１００のある１整数であり、ｈが、２〜１００であり、ｊが、１〜１００のある１整数であり、ｋが、１〜１００のある１整数である。ある幾らかの分岐が、ポリマー鎖における他の複数の基の存在と共に起きることが、あるが、好ましくはこれが、最小に保たれている。
【００４３】
これら上の出発原料が、好ましくは２５℃において１０ｍＰａ．ｓ〜５０００ｍＰａ．ｓのある１粘度を持つ。
【００４４】
上の複数の過程（プロセス）のうちの多くが、触媒の存在を必要とする。如何なる適する多縮合触媒も利用されていてよく、複数の有機錫金属触媒のような、錫、鉛、アンチモン、鉄、カドミウム、バリウム、マンガン、亜鉛、クロム、コバルト、ニッケル、チタン、アルミニウム、ガリウムもしくはゲルマニウム、およびジルコニウムに基づいた触媒を包含しており、２−エチルヘキサン酸鉄、２−エチルヘキサン酸コバルト、２−エチルヘキサン酸マンガン、２−エチルヘキサン酸鉛、および２−エチルヘキサン酸亜鉛が、或いは使用されていてよい。
【００４５】
複数の錫触媒が、酒石酸トリエチル錫、オクタン酸錫、オレイン酸錫、ナフテン酸錫、三２−エチルヘキサン酸ブチル錫、酪酸錫、三スベリン酸カルボメトキシフェニル錫、三セロチン酸イソブチル錫、および二有機錫塩、特に、二ラウリン酸ジブチル錫、二酪酸ジメチル錫、ジブチル錫ジメトキシド、二酢酸ジブチル錫、ビスネオデカン酸ジメチル錫、二安息香酸ジブチル錫、オクタン酸錫（ＩＩ、第一）、二ネオデカン酸ジメチル錫、二オクタン酸ジブチル錫のような二カルボン酸ジ有機錫化合物を包含してよい。二ラウリン酸ジブチル錫、二酢酸ジブチル錫が、特に好まれている。
【００４６】
複数のチタナート触媒が、それぞれ一般式Ｔｉ［ＯＲ20］4およびＺｒ［ＯＲ20］4に従っているある１化合物を含んでよく、式中、各Ｒ20が、同一でも異なっていてもよく、１価の、１級、２級、もしくは３級脂肪族炭化水素基を表し、１〜１０炭素原子を含有している線状もしくは分岐状であってよい。任意に該チタナートが、複数の一部不飽和基を含有してよい。しかしながら、Ｒ20の好まれた複数の例が、メチル、エチル、プロピル、イソプロピル、ブチル、３級ブチル、および、２，４−ジメチル−３−ペンチルのような分岐２級アルキル基を包含するが、これらに拘束されていない。好ましくは、各Ｒ20の同一である場合、Ｒ20が、イソプロピル基、分岐２級アルキル基、もしくは３級アルキル基であり、特に、３級ブチルである。複数の例が、チタン酸テトラブチル、チタン酸テトライソプロピル、または、例えば、ビス（アセチルアセトニル）チタン酸ジイソプロピル、ビス（エチルアセトアセトニル）チタン酸ジイソプロピル、ビス（エチルアセト酢酸）ジイソプロポキシチタン、および同様のもののようなキレート化されたチタン酸もしくはキレート化されたジルコン酸を包含する。適する複数の触媒の更なる例が、欧州特許（ＥＰ）第１  ２５４  １９２号および／または国際公開（ＷＯ）第２００１  ４９  ７７４号において記載されており、これらの内容が、本明細書により援用されている。使用された触媒の量が、使用されている硬化系（システム）に依るが、典型的に、全組成物の０．０１〜３重量％である。
【００４７】
本発明における重合に適する、使用されていてよい他の複数の縮合触媒たる、プロトン酸、ルイス酸、有機塩基および無機塩基、金属塩、および有機金属錯体（ルイス酸触媒。＜＜ルイス酸＞＞が、共有結合を形成させるように電子対を取り上げようとする如何なる物質でもある）が、例えば、三弗化硼素、ＦｅＣｌ3、ＡｌＣｌ3、ＺｎＣｌ2、およびＺｎＢｒ2を包含する。
【００４８】
より好まれたのが、式Ｒ21ＳＯ3Ｈの複数の酸性縮合触媒のような複数の縮合特異的触媒であり、式中、Ｒ21が、好ましくは、例えば、ヘキシル基もしくはドデシル基のような６〜１８炭素原子を持っているアルキル基、フェニル基のようなアリール基、またはジノニル−もしくはジドデシル−ナフチルのようなアルキルアリール（アルカリール）基を表す。水が、任意に加えられていてよい。好ましくはＲ21が、ドデシルベンゼンスルホン酸（ＤＢＳＡ）のような６〜１８炭素原子を持っているアルキル基を持っているアルキルアリール（アルカリール）基である。他の複数の縮合特異的触媒が、ｎ−ヘキシルアミン、テトラメチルグアニジン、ルビジウムカルボン酸塩（カルボキシラート、カルボキシレート）もしくはセシウムカルボン酸塩（カルボキシラート、カルボキシレート）、水酸化マグネシウム、水酸化カルシウム、もしくは水酸化ストロンチウム、ならびに、当業界において、例えば、英国（ＧＢ特許）第８９５  ０９１号、英国（ＧＢ特許）第９１８  ８２３号、および欧州特許（ＥＰ）第０  ３８２  ３６５号中、述べられているとおりの他の複数の触媒を包含する。また好まれたのが、塩化ホスホニトリルに基づいた複数の触媒であり、例えば、米国（ＵＳ特許）第３，８３９，３８８号、米国（ＵＳ特許）第４，５６４，６９３号、もしくは欧州特許（ＥＰ）第２１５  ４７０号に従いながら調製されたものであり、ハロゲン化ホスホニトリルイオンに基づいた複数の触媒であり、英国（ＧＢ特許）第２，２５２，９７５号中、記載されたとおりであり、一般式［Ｘ（ＰＸ2＝Ｎ）pＰＸ3］+［Ｍ2Ｘ(m-n+1)ＲIIIm］-を持っており、式中、Ｘが、ハロゲン原子を指定し、Ｍ2が、ポーリングの尺度に従いながら１．０〜２．０のある１電気陰性度を持っているある１元素であり、ＲIIIが、１２に至るまでの炭素原子を持っているアルキル基であり、ｐが、１〜６のある１つの値を持ち、ｍが、Ｍ2の価数もしくは酸化状態であり、ｎが、０〜ｍ−１のある１つの値を持つ。
【００４９】
或いは本触媒が、以降の一般式：−
Ｚ1−ＰＣｌ2＝Ｎ（−ＰＣｌ2＝Ｎ）q−ＰＣｌ2−Ｏ
を持っている複数の有機硅素（シリコン）ラジカル（基）を含有している酸素含有クロロホスファゼンを含んでよく、式中
Ｚ1が、酸素経由で燐に結合された有機硅素（シリコン）ラジカル（基）、塩素原子、もしくはヒドロキシル基を表し
ｑが、０もしくは１〜８のある１整数を表す。本触媒が、上および／またはこれの複数の互変異性体（トートマー）の複数の縮合生成物をも含んでよい（Ｚ1が、ヒドロキシル基である場合、本触媒が、互変異性体（トートマー）の形において存在する）。
【００５０】
本発明における触媒として使用されているかもしれない更なる代わりの触媒が、如何なる適する化合物でもあり、国際公開（ＷＯ）第０１／７９  ３３０号において定義されたとおり、少なくとも１四置換硼素原子を含んでいる複数の陰イオンのある１つの源、および、少なくとも１シラノール基との相互作用の可能な複数のプロトンを与えていく。
【００５１】
本触媒の活性が、好ましくは非活性とするように本触媒と反応する中和剤を使用していくことにより、クエンチされている。典型的にこれら酸タイプの縮合触媒のケース中、該中和剤が、モノ／ジおよびトリアルカノールアミン、例えば、モノエタノールアミン（ＭＥＡ）およびトリエタノールアミン（ＴＥＡ）のようなある１アミンのような適する塩基である。ＤＢＳＡ触媒を使用している複数の系（システム）のケース中、代わりのクエンチ手段が、ＤＢＳＡを吸収し安定ポリマーを残しておくように見いだされた複数のアルミナシリケートゼオライト材料を包含する。大抵のケース中、触媒残渣が、ポリマー生成物中、残り、または、ふさわしい場合、濾過方法もしくは代わりの方法により、除かれていることが、ある。ホスファゼンに基づいた複数の触媒のケース中、望まれた粘度の到達されてきている場合、本過程（プロセス）において得られた有機硅素（シリコン）化合物の粘度が、ある１手順により、一定（コンスタント）に保たれ得、ここで、使用された触媒が、または、縮合および／または平衡に、および同様にして付されているべき有機硅素（シリコン）化合物との反応により、この触媒から形成されてきている反応生成物が、複数の有機硅素（シリコン）化合物の縮合および／または平衡を促進させ、ホスファゼンとの接続において今日に至るまで用いられてきている複数の阻害剤もしくは複数の不活性化剤、例えば、トリイソノニルアミン、ｎ−ブチルリチウム、リチウムシロキサノラート、ヘキサメチルシクロトリシラザン、ヘキサメチルジシラザン、および酸化マグネシウムの添加により、阻害されているかもしくは不活性化されている。
【００５２】
ふさわしい場合、如何なる適する末端ブロック化剤も、本重合反応を停止させ、これにより、ここでの平均分子量を限るが、ポリマー（ａ）におけるふさわしい複数の末端基を導入するように使用されていてよい。
【００５３】
（ＩＩ）平衡／開環
開環重合のような平衡重合過程（プロセス）用の出発原料が、ある１シクロシロキサンである（環状シロキサンとしても知られた）。有用である複数の環状シロキサンが、よく知られており、商品として入手可能な材料である。これらが、一般式（Ｒ22ＳｉＯ）rを持ち、式中、各Ｒ22が、アルキル基、アルケニル基、アリール基、もしくはアリールアルキル（アラルキル）基から選ばれており、ｒが、３〜１２のある１つの値を有するある１つの整数を指定する。Ｒ22が、例えば、弗素もしくは塩素のようなハロゲンによる置換を含有し得る。該アルキル基が、例えば、メチル、エチル、ｎ−プロピル、トリフルオロプロピル、ｎ−ブチル、２級ブチル、および３級ブチルたり得る。該アルケニル基が、例えば、ビニル、アリル、プロペニル、およびブテニルたり得る。該アリール基および該アリールアルキル（アラルキル）基が、例えば、フェニル、トリル、およびベンゾイルたり得る。好まれた複数の基が、メチル、エチル、フェニル、ビニル、およびトリフルオロプロピルである。好ましくは全てのＲ22基のうちの少なくとも８０％が、メチル基もしくはフェニル基であり、最も好ましくはメチルである。好ましくはｒの平均値が、３〜６である。適する複数の環状シロキサンの例が、オクタメチルシクロテトラシロキサン、ヘキサメチルシクロトリシロキサン、デカメチルシクロペンタシロキサン、シクロペンタ（メチルビニル）シロキサン、シクロテトラ（フェニルメチル）シロキサン、シクロペンタメチル水素シロキサン、およびこれらの複数の混合物である。商品として入手可能な特に適する１材料が、オクタメチルシクロテトラシロキサンおよびデカメチルシクロペンタシロキサンを含んでいるある１混合物である。典型的に湿気が、これらモノマー中において存在している。存在するその水が、これらポリマー上の複数のＯＨ末端基を形成させていき、これにより、更なる重合を防いでいくことにより、ある１末端ブロッカーとして作用する。
【００５４】
如何なる適する触媒も使用されていてよい。これらが、水酸化リチウム、水酸化ナトリウム、水酸化カリウム、もしくは水酸化セシウムのようなアルカリ金属水酸化物、アルカリ金属アルコキシドもしくはアルカリ金属水酸化物とある１アルコールとの錯体、カリウムシラノラート、セシウムシラノラート、ナトリウムシラノラート、およびリチウムシラノラート、もしくはトリメチルカリウムシラノラートのようなアルカリ金属シラノラートを包含する。利用されているかもしれない他の複数の触媒が、水酸化テトラアルキルアンモニウムとシロキサンテトラマーとの反応により誘導された触媒、および、本明細書中、前記されたとおりの硼素に基づいた複数の触媒を包含する。
【００５５】
しかしながら平衡タイプの複数の反応に最も好まれている複数の触媒が、本明細書中、前記されたとおり、複数のハロゲン化ホスホニトリル、複数のホスファゼン酸、および複数のホスファゼン塩基である。
【００５６】
必要とされた場合、得られたポリマーが、該ポリマーの分子量を規制していくとのある１手段としておよび／または官能基を加えるように末端ブロック化されていてよい。この末端ブロック化機能が、上で論じられたとおり水により達成され得る一方、他の適する複数の末端ブロック化剤が、ポリマー（ａ）に関し、必要とされた複数の末端基を生成させるように、稀釈された該ポリマーにおいて調製されたこの結果得られてくるポリマー構成分の複数の終末基と反応していくことの可能な１基を持っている複数のシランを包含する。
【００５７】
（ＩＩＩ）多付加
本明細書のために＜＜多付加＞＞過程（プロセス）もしくは＜＜付加重合＞＞過程（プロセス）が、重合過程（プロセス）であり、これにより、縮合反応における様でなく、水もしくは複数のアルコールのようなどの副生成物も重合の間中、そのモノマーの同時反応剤およびそのオリゴマーの同時反応剤から発生されていない。好まれた付加重合ルートが、適する触媒存在下、不飽和有機基、例えば、アルケニル基もしくはアルキニル基と、Ｓｉ−Ｈ基との間でのヒドロシリル化反応である。このルートにおいて適する複数のシランが、複数のモノマーおよび／または複数のオリゴマーを含有しているシロキサン同様、利用されていてよい。
【００５８】
典型的に本多付加ルートが、本伸長剤および／または本可塑化剤、および適する触媒、および任意に末端ブロック化剤存在下、付加反応経路経由で
ａ）    （ｉ）ある１有機ポリシロキサンもしくは（ｉｉ）ある１シランを：−
ｂ）    １種以上の有機ポリシロキサンポリマーと
反応させていくことにより；必要とされた場合、この重合過程（プロセス）を止めていく（クエンチ）ことにより、複数のブロック共重合体（コポリマー）を形成させるように利用されている。
【００５９】
有機ポリシロキサンもしくはシラン（ａ）が、付加タイプの複数の反応をしていくことの可能な少なくとも１基を含有しているある１シラン（ａ）（ｉｉ）および付加タイプの複数の反応をしていくことの可能な複数の基を含有している有機ポリシロキサンモノマー（ａ）（ｉ）から選ばれている。有機ポリシロキサンもしくはシラン（ａ）が、ポリマー（ｂ）とのふさわしい付加反応をしていくことの可能なような複数の置換基を含有しなければならない。好まれた付加反応が、不飽和基とＳｉ−Ｈ基との間でのヒドロシリル化反応である。
【００６０】
好ましくはシラン（ａ）（ｉｉ）が、（ｂ）との付加タイプの複数の反応をしていくことの可能な、少なくとも１、好ましくは２基を持つ。該付加反応が、ヒドロシリル化反応である場合、該シランが、不飽和構成分を含有してよいが、好ましくは少なくとも１Ｓｉ−Ｈ基を含有する。最も好ましくは各シランが、１以上のＳｉ−Ｈ基を含有する。これら１以上のＳｉ−Ｈ基に加え、好まれた複数のシランが、例えば、アルキル基、アルコキシ基、アシロキシ基、ケトキシマト基、アミノ基、アミド基、酸アミド基、アミノキシ基、メルカプト基、アルケニロキシ基、および同様のものを包含してよい。これらの間で、アルコキシ基、アシロキシ基、ケトキシマト基、アミノ基、アミド基、アミノキシ基、メルカプト基、およびアルケニロキシ基が、好まれている。本水素化硅素（シリコン）（シリコンヒドリド）の現実的な複数の例が、トリクロロシラン、メチルジクロロシラン、ジメチルクロロシラン、およびフェニルジクロロシラン（のような）ハロシラン；トリメトキシシラン、トリエトキシシラン、メチルジエトキシシラン、メチルジメトキシシラン、およびフェニルジメトキシシランのような、アルコキシシラン；メチルジアセトキシシランおよびフェニルジアセトキシシランのような、アシロキシシラン；ならびに、ビス（ジメチルケトキシマト）メチルシランおよびビス（シクロヘキシルケトキシマト）メチルシランのような、ケトキシマトシランである。これらの間で、ハロシランおよびアルコキシルシランが、好まれている。特に好まれたシランが、例えば、メチルジメトキシシラン（Ｈ−Ｓｉ（−ＣＨ3）（−ＯＣＨ3）2）を包含する。
【００６１】
シラン（ａ）（ｉｉ）と（ｂ）との間の付加反応が、結果、ポリマー鎖伸長過程（プロセス）を与え、または、予め必要とされた複数の末端基を用いてある１ポリマーを末端ブロック化するある１手段として、このケース中、本伸長剤が、シラン（ａ）（ｉｉ）との組み合わせにおいて加えられていてよく、つまり、該付加反応直前にであり、もしくは、ポリマー（ｂ）の重合の間中、存在していてよく、このようにシラン（ａ）（ｉｉ）が、本伸長剤存在下、重合されてきている伸長されたポリマー（ｂ）に加えられていることが、認められる。
【００６２】
有機ポリシロキサンモノマー（ａ）（ｉ）が、好ましくは直鎖および／または分岐有機ポリシロキサンの形であり、式（１ａ）
Ｒ’a'ＳｉＯ4-a'/2    （１ａ）
の複数の単位（ユニット）を含んでおり、式中、各Ｒ’が、同一でも異なっていてもよく、１〜１８炭素原子を持っている炭化水素基、１〜１８炭素原子を持っている置換炭化水素基、もしくは１８に至るまでの炭素原子を持っている炭化水素オキシ基を指定し、ａ’が、平均、１〜３のある１つの値を持ち、好ましくは１．８〜２．２である。好ましくは各Ｒ’’’が、同一もしくは異なっており、メチル、エチル、プロピル、ブチル、ペンチル、ヘキシル、ヘプチル、オクチル、ウンデシル、およびオクタデシルのようなアルキル基；シクロヘキシルのようなシクロアルキル；フェニル、トリル、キシリル、ベンジル、および２−フェニルエチルのようなアリール；ならびに、３，３，３−トリフルオロプロピル、３−クロロプロピル、およびジクロロフェニルのようなハロゲン化炭化水素基により例えられているが、これらに限られなかった。ある幾つかのＲ’基が、水素基であってよい。好ましくはこれらポリジ有機シロキサンが、ポリジアルキルシロキサンであり、最も好ましくはポリジメチルシロキサンである。（ａ）が、有機ポリシロキサンモノマーである場合、該有機ポリシロキサンモノマーが、付加反応過程（プロセス）経由で、（ｂ）の少なくとも２基、典型的にその複数の終末基と反応可能である少なくとも１基を持たなければならない。好ましくは有機ポリシロキサン（ａ）（ｉ）が、１分子当たり少なくとも１Ｓｉ−Ｈを含み、好ましくは１分子当たり少なくとも２Ｓｉ−Ｈ基を含む。好ましくは有機ポリシロキサン（ａ）（ｉ）が、式Ｈ（Ｒ’’）2ＳｉＯ1/2のシロキサン基を用いて末端ブロック化されており、式中、各Ｒ’’が、炭化水素基もしくは置換炭化水素基であり、最も好ましくはアルキル基である。好ましくは有機ポリシロキサン（ａ）（ｉ）が、２５℃において１０ｍＰａ．ｓ〜５０００ｍＰａ．ｓのある１粘度を持つ。
【００６３】
有機ポリシロキサンポリマー（ｂ）が、好ましくは直鎖および／または分岐有機ポリシロキサンであり、式（１ｂ）
Ｒ’’’a'ＳｉＯ4-a'/2    （１ｂ）
の複数の単位（ユニット）を含んでおり、式中、各Ｒ’’’が、同一でも異なっていてもよく、１〜１８炭素原子を持っている炭化水素基、１〜１８炭素原子を持っている置換炭化水素基、もしくは１８に至るまでの炭素原子を持っている炭化水素オキシ基を指定し、ａ’が、前に記載されたとおりである。好ましくはどのＲ’’’基も水素基でなくてよい。好ましくは各Ｒ’’’が、同一もしくは異なっており、メチル、エチル、プロピル、ブチル、ペンチル、ヘキシル、ヘプチル、オクチル、ウンデシル、およびオクタデシルのようなアルキル基；シクロヘキシルのようなシクロアルキル；フェニル、トリル、キシリル、ベンジル、および２−フェニルエチルのようなアリール；ならびに、３，３，３−トリフルオロプロピル、３−クロロプロピル、およびジクロロフェニルのようなハロゲン化炭化水素基により例えられているが、これらに限られなかった。
【００６４】
有機ポリシロキサンポリマー（ｂ）が、如何なる適する有機ポリシロキサンポリマー骨格をも含んでよいが、好ましくは線状もしくは分岐状であり、少なくとも１、好ましくは少なくとも２置換基を含み、これ（ら）が、付加反応経路経由で、有機ポリシロキサンもしくはシラン（ａ）における前述された複数の基と反応することとなる。好ましくはポリマー（ｂ）の（各）付加反応置換基が、終末基である。有機ポリシロキサンもしくはシラン（ａ）が、少なくとも１Ｓｉ−Ｈ基を含む場合、有機ポリシロキサンポリマー（ｂ）上の好まれた複数の置換基が、これらＳｉ−Ｈ基と相互作用するように設計（デザイン）されているが、好ましくは複数の不飽和基であり（例えば、アルケニル終末化、例えば、エテニル終末化、プロペニル終末化、アリル終末化（ＣＨ2＝ＣＨＣＨ2−））または複数のＣＨ2＝Ｃ（ＣＨ3）−ＣＨ2−基のようなアクリルもしくはアルキルアクリルを用いて終末化されている。これらアルケニル基の代表的な非限定例が、以降の複数の構造により示されている：Ｈ2Ｃ＝ＣＨ−、Ｈ2Ｃ＝ＣＨＣＨ2−、Ｈ2Ｃ＝Ｃ（ＣＨ3）ＣＨ2−、Ｈ2Ｃ＝ＣＨＣＨ2ＣＨ2−、Ｈ2Ｃ＝ＣＨＣＨ2ＣＨ2ＣＨ2−、およびＨ2Ｃ＝ＣＨＣＨ2ＣＨ2ＣＨ2ＣＨ2−。複数のアルキニル基の代表的な非限定例が、以降の複数の構造により示されている：ＨＣ≡Ｃ−、ＨＣ≡ＣＣＨ2−、ＨＣ≡ＣＣ（ＣＨ3）−、ＨＣ≡ＣＣ（ＣＨ3）2−、ＨＣ≡ＣＣ（ＣＨ3）2ＣＨ2−。或いは、本不飽和有機基が、ある１アクリレート、ある１メタクリレート、および同様のもののようなアルケニル基および／またはアルキニル基のような有機官能基炭化水素たり得る。複数のアルケニル基が、特に好まれている。
【００６５】
有機ポリシロキサンもしくはシラン（ａ）が、１付加反応可能基だけを含み、（ｂ）が、有機ポリシロキサンもしくはシラン（ａ）と反応することとなる２付加反応可能基を含むケース中、この結果得られてくる生成物が、＜＜ＡＢＡ＞＞タイプのポリマー生成物となる。一方で、有機ポリシロキサンもしくはシラン（ａ）両方が、２付加反応可能基を含み、（ｂ）が、有機ポリシロキサンもしくはシラン（ａ）と反応することとなる２付加反応可能基を含む場合、これら２成分間の相互作用が、複数の（ＡＢ）ｎブロック共重合体（コポリマー）に至らしめると思われ、ここで、該ポリマーの長さが、これら２構成分の相対量により大きく左右されている。
【００６６】
このヒドロシリル化ルートが、そのポリマーの背骨（骨格）において複数の有機基を含有する有機ポリシロキサンポリマーを使用していくことにより、もしくは、例えば、複数のアルケニル終末化ポリエーテルを用いて有機ポリシロキサンポリマー（ｂ）を置き換えていくことにより、複数のシリコーン有機共重合体（コポリマー）を調製するのに利用されていてよいことも認められる。してみると、本発明の線状加水分解不可能（ＡＢ）ｎブロック共重合体（コポリマー）が、複数のＳｉＨ終末化ジアルキルシロキサン流動体との複数のアルケニル終末化ポリエーテルの触媒化ヒドロシリル化により調製され得る。この結果得られてくる共重合体（コポリマー）が、複数の炭素〜酸素結合（つまり、プロピレンオキシ基）に硅素（シリコン）を通して結合された複数のポリオキシアルキレンブロックのある１つの組み合わせであり、これら末端ブロック化基が、アリルシロキシ基、プロペニルシロキシ基、および／または水素（ジアルキル）シロキシ基からなっている群から選ばれている（存在している複数の構成分の相対量に依存）。
【００６７】
選択された付加反応が、ヒドロシリル化反応である場合、如何なる適するヒドロシリル化触媒も利用されていてよい。これらのようなヒドロシリル化触媒が、ポリオキシエチレン上の不飽和炭化水素基とのＳｉＨ終末化有機ポリシロキサンの複数の硅素結合水素原子の反応を容易化させる如何なる金属含有触媒によっても例証されている。これら金属が、ルテニウム、ロジウム、パラジウム、オスミウム、イリジウム、もしくは白金により例証されている。
【００６８】
複数のヒドロシリル化触媒が、以降により、例証されている：塩化白金酸、アルコール修飾塩化白金酸、塩化白金酸オレフィン錯体、塩化白金酸およびジビニルテトラメチルジシロキサンの錯体、炭素担体上で吸着された白金微粒子、Ｐｔ（Ａｌ2Ｏ3）のような金属酸化物担体上で担持された白金、白金黒、白金アセチルアセトナート、白金（ジビニルテトラメチルジシロキサン）、ＰｔＣｌ2、ＰｔＣｌ4により例えられたハロゲン化白金（ＩＩ、第一）、Ｐｔ（ＣＮ）2、エチレン、プロピレン、および有機ビニルシロキサンにより例えられた不飽和化合物とのハロゲン化白金（ＩＩ、第一）の錯体、スチレンヘキサメチル二白金。これらのような貴金属触媒が、米国特許第３，９２３，７０５号において記載されており、複数の白金触媒を示すように本明細書により援用された。好まれた１白金触媒が、Ｋａｒｓｔｅｄｔの触媒であり、Ｋａｒｓｔｅｄｔの米国特許第３，７１５，３３４号および米国特許第３，８１４，７３０号において記載されており、本明細書により援用された。Ｋａｒｓｔｅｄｔの触媒が、トルエンのようなある１溶媒中、白金１重量％を典型的に含有している白金ジビニルテトラメチルジシロキサン錯体である。好まれた別のある１白金触媒が、塩化白金酸と、終末脂肪族不飽和を含有している有機硅素（シリコン）化合物との反応生成物である。これが、米国特許第３，４１９，５９３号において記載されており、本明細書により援用された。本触媒として最も好まれたのが、塩化白金（ＩＩ、第一）と、ジビニルテトラメチルジシロキサンとの中和錯体であり、例えば、米国特許第５，１７５，３２５号において記載されたとおりである。
【００６９】
ＲｕＣｌ3（Ｂｕ2Ｓ）3のようなルテニウム触媒、ならびに、ルテニウム１，１，１−トリフルオロアセチルアセトナート、ルテニウムアセチルアセトナート、および三ルテニウムドデカカルボニルもしくはルテニウム１，３−ケトエノラートのようなルテニウムカルボニル化合物が、或いは使用されていてよい。
【００７０】
本発明における使用に適する他の複数のヒドロシリル化触媒が、例えば、［Ｒｈ（Ｏ2ＣＣＨ3）2］2、Ｒｈ（Ｏ2ＣＣＨ3）3、Ｒｈ2（Ｃ8Ｈ15Ｏ2）4、Ｒｈ（Ｃ5Ｈ7Ｏ2）3、Ｒｈ（Ｃ5Ｈ7Ｏ2）（ＣＯ）2、Ｒｈ（ＣＯ）［Ｐｈ3Ｐ］（Ｃ5Ｈ7Ｏ2）、ＲｈＸ43［（Ｒ3）2Ｓ］3、（Ｒ23Ｐ）2Ｒｈ（ＣＯ）Ｘ4、（Ｒ23Ｐ）2Ｒｈ（ＣＯ）Ｈ、Ｒｈ2Ｘ42Ｙ44、ＨaＲｈbオレフィンcＣｌd、Ｒｈ（Ｏ（ＣＯ）Ｒ3）3-n（ＯＨ）nのようなロジウム触媒を包含し、式中、Ｘ4が、水素、塩素、臭素、もしくは沃素であり、Ｙ4が、メチルもしくはエチルのような、アルキル基、ＣＯ、Ｃ8Ｈ14、または０．５Ｃ8Ｈ12であり、Ｒ3が、アルキルラジカル（アルキル基）、シクロアルキルラジカル（シクロアルキル基）、もしくはアリールラジカル（アリール基）であり、Ｒ2が、アルキルラジカル（アルキル基）、アリールラジカル（アリール基）、もしくは酸素置換ラジカル（酸素置換基）であり、ａが、０もしくは１であり、ｂが、１もしくは２であり、ｃが、１〜４を包含して整数であり、ｄが、２、３、もしくは４であり、ｎが、０もしくは１である。Ｉｒ（ＯＯＣＣＨ3）3、Ｉｒ（Ｃ5Ｈ7Ｏ2）3、［Ｉｒ（Ｚ2）（エン）2］2、もしくは［Ｉｒ（Ｚ2）（ジエン）］2のような如何なる適するイリジウム触媒も使用されていてよく、式中、Ｚ2が、塩素、臭素、沃素、もしくはアルコキシであり、エンが、ある１オレフィンであり、ジエンが、シクロオクタジエンである。
【００７１】
本ヒドロシリル化触媒が、本組成物１，０００，０００部当たり（ｐｐｍ）、元素白金族金属０．００１重量部ぐらい少ないのに等価なある量において本組成物に加えられていてよい。好ましくは、本組成物における本ヒドロシリル化触媒の濃度が、元素白金族金属少なくとも１ｐｐｍの等価を与えていくことの可能なものである。元素白金族金属約３〜５０ｐｐｍの等価を与えている触媒濃度が、一般的に、好まれた量である。
【００７２】
典型的に（ａ）が、少なくとも２Ｓｉ−Ｈ基を持つ場合、典型的に、本過程（プロセス）が、およそ１：１のモル比の（ｂ）に対する（ａ）を使用しながら完遂されている。しかしながら、複数の有用な材料が、ある過剰の（ａ）もしくは（ｂ）を用いて本過程（プロセス）を完遂していくことにより調製されていてもよいが、これが、これら材料のより効率的でない使用と見なされると思われる。典型的に、不飽和を含有している材料（ｂ）が、全てのＳｉ−Ｈが、本反応において消費されていることを確実とするように僅かな過剰において使用されている。本発明において使用されたポリマー（ｂ）が、好ましくは複数の不飽和末端基を用いて終末化されているので、複数の末端ブロック化剤が、このルート経由で本ポリマーを調製していく場合、典型的に必要とされていない。しかしながら、これらが、もし、必要とされたら、利用されていてよい。
【００７３】
任意にヒドロシリル化ルートが、重合に利用されている場合、適するヒドロシリル化触媒阻害剤の必要とされていることが、ある。如何なる適する白金族タイプの阻害剤も使用されていてよい。有用な１タイプの白金触媒阻害剤が、米国特許第３，４４５，４２０号において記載されており、ある特定の幾つかのアセチレン阻害剤およびこれらの使用を示すように本明細書により援用されている。好まれた分類（クラス）のアセチレン阻害剤が、これらアセチレンアルコール、特に２−メチル−３−ブチン−２−オールおよび／または１−エチニル−２−シクロヘキサノールであり、２５℃において白金に基づいた触媒の活性を抑圧する。第２のタイプの白金触媒阻害剤が、米国特許第３，９８９，６６７号において記載されており、ある特定の幾つかのオレフィンシロキサン、これらの調製、およびこれらの白金触媒阻害剤としての使用を示すように本明細書により援用されている。第３のタイプの白金触媒阻害剤が、１分子当たり３〜６メチルビニルシロキサン単位（ユニット）を持っている複数のポリメチルビニルシクロシロキサンを包含する。
【００７４】
これらのヒドロシリル化触媒を含有している複数の組成物が、典型的に、特にもし、ある１阻害剤が、使用されていれば、現実的な速度において硬化するのに７０℃以上の温度において熱していくことを必要とする。室温での硬化が、典型的に、本架橋剤および本阻害剤が、その２部のうちの１部中にあり、本白金が、もう一方の１部中にある２部系（システム）の使用により、これらのような系（システム）を用いて完成されている。白金量が、室温での硬化をするように増加されている。白金触媒阻害剤最適濃度が、上昇温度においてこれら本組成物を硬化させるに必要とされた時間間隔を過剰に延ばしていくことなく、常温での望まれた保管安定性もしくはポットライフを与えることとなるものである。この量が、広く変動することとなり、使用されている特定阻害剤に依ることとなる。白金１モル当たり阻害剤１モルぐらい低い阻害剤濃度が、ある幾つかの例中、約７０℃を上回る温度における望ましいレベルの保管安定性および充分に短い硬化期間を与える（ｙｉｅｌｄ）こととなる。他の複数のケース中、白金１モル当たり、１０モル、５０モル、１００モル、５００モル、もしくはこれよりも多くに至るまでの阻害剤濃度が、必要とされていることが、ある。与えられた組成物における特定阻害剤に関する最適濃度が、ルーティーンの実験作業により求められ得る。
【００７５】
これらのような反応を高めると知られている複数の追加成分が、本ヒドロシリル化反応に加えられ得る。これらの成分が、白金に基づいた複数の触媒との組み合わせにおいて緩衝化効果を持つ酢酸ナトリウムのような複数の塩を包含する。
【００７６】
このタイプの重合に関し、使用されたヒドロシリル化触媒量が、室温においてもしくは室温を上回る温度において：
（ａ）その選択が、少なくとも１、好ましくは少なくとも２Ｓｉ−Ｈ基を含有しなければならない（ｉ）ある１有機ポリシロキサンもしくは（ｉｉ）ある１シランと；
（ｂ）１種以上の有機ポリシロキサンポリマーもしくは各分子終末において不飽和炭化水素基を持っているある１ポリオキシエチレンのようなこれゆえある１代替品との
間のある１反応を加速させるに充分な量のある限り、狭く限られていない。この触媒の実際の量が、利用された特定触媒に依ることとなり、容易に予言可能でない。しかしながら、白金含有触媒に関し、その量が、成分（ａ）および成分（ｂ）１，０００，０００重量部毎に白金１重量部ぐらい低くたり得る。該触媒が、成分（ａ）および成分（ｂ）１，０００，０００部当たり１０〜１２０重量部のある量において加えられ得るが、典型的に、（ａ）および（ｂ）１，０００，０００部当たり１０〜６０重量部のある量において加えられている。
【００７７】
ふさわしい場合、ヒドロシリル化ルート経由で得られた複数のポリマーも本硬化剤としてある１有機水素シロキサンとの組み合わせにおけるヒドロシリル化反応触媒により、硬化および／または架橋され得、但し、生成された各ポリマー分子が、該有機水素シロキサンと架橋していくのに適する少なくとも２不飽和基を含有する。本組成物の硬化を有効とするに、該有機水素シロキサンが、１分子当たり２よりも多い硅素（シリコン）結合水素原子を含有しなければならない。該有機水素シロキサンが、例えば、１分子当たり約４〜２０硅素（シリコン）原子を含有し得、２５℃での約１０Ｐａ・ｓに至るまでのある１粘度を持つ。該有機水素シロキサンにおいて存在する複数の硅素（シリコン）結合有機基が、さもなければエチレン不飽和もしくはアセチレン不飽和のない１〜４炭素原子の置換アルキル基および置換されたのではないアルキル基を包含し得る。
【００７８】
（ＩＶ）鎖伸長
このケース中、予め調製された最終ポリマー組成物中に鎖伸長剤を加えていくよりもむしろ、該伸長剤が、鎖伸長重合工程の間中、該ポリマー中に混合されている。典型的に、ポリマー出発原料が、選ばれたこれら鎖伸長化材料との相互作用に適する複数の末端基を持っているある１有機ポリシロキサンである。典型的に、これらポリマー末端基が、加水分解可能であるかもしくは付加反応（典型的に、ヒドロシリル化）に適しているかどちらかであり、該鎖伸長化材料が、該ポリマーを鎖伸長させる適する複数の反応基を持っているとの基準に基づき選択されている。ヒドロキシル末端基および／または加水分解可能末端基を持っている複数の鎖伸長化ポリマーに好まれた複数の鎖伸長化材料が、本明細書中、前記されたとおりである。
【００７９】
ヒドロシリル化ルート経由での複数の付加反応に適するアルケニル基もしくはＳｉ−Ｈ基（典型的に、複数の末端基）を有する予め形成された複数のポリマーに関し、本鎖伸長剤が、選択されたポリマー上のそれぞれの付加反応基と付加反応することとなる２基を含有することとなる。これらのような鎖伸長剤が、例えば：−
２アルケニル基を含んでいるある１シラン、ある１ジヒドロシラン、２〜２５のある１重合度および１終末基当たり少なくとも１Ｓｉ−アルケニル結合を持っているある１ポリジアルキルシロキサン、２〜２５のある１重合度および１終末基当たり少なくとも１Ｓｉ−Ｈ結合を持っているある１ポリジアルキルシロキサン、ここで、各アルキル基が、独立に、１〜６炭素原子を含む；
一般式
【００８０】
【化３】
2010506035.tif 000004
を有する複数の有機硅素（シリコン）化合物
を包含してよく、式中、Ｒが、本明細書中、前記されたとおりであり、ｊが、１、２、もしくは３であり、ｋが、０もしくは１であり、ｊ＋ｋが、２もしくは３であり、以降の複数の式（ＶｉＭｅ2ＳｉＯ）2ＳｉＶｉ（ＯＭｅ）1、（ＶｉＭｅ2ＳｉＯ）1ＳｉＶｉ（ＯＭｅ）2、（ＶｉＭｅ2ＳｉＯ）2ＳｉＶｉ（ＯＥｔ）1、（ＶｉＭｅ2ＳｉＯ）1ＳｉＶｉ（ＯＥｔ）2、（ＶｉＭｅ2ＳｉＯ）3Ｓｉ（ＯＭｅ）1、（ＶｉＭｅ2ＳｉＯ）2Ｓｉ（ＯＭｅ）2、（ＶｉＭｅ2ＳｉＯ）3Ｓｉ（ＯＥｔ）1、および（ＶｉＭｅ2ＳｉＯ）2Ｓｉ（ＯＥｔ）2を有する複数の化合物により例えられた。本明細書中、使用されたとおり、Ｖｉが、ビニル基を表し、Ｍｅが、メチル基を表し、Ｅｔが、エチル基を表す。
本鎖伸長反応を触媒するように使用された触媒が、行うべき反応により、求められている。起きている反応が、縮合反応である場合、本明細書中、前記されたとおりの如何なる適する縮合触媒も利用されていてよい。起きている反応が、ヒドロシリル化反応である場合、本明細書中、前記されたとおりの如何なる適するヒドロシリル化触媒も利用されていてよい。
【００８１】
必要とされた場合、本ポリマーが、複数の加水分解可能終末基を含有し、縮合に対する関連において上記されたとおりの複数の末端ブロック化剤が、ふさわしい複数の終末基を得るように利用されていてよい。必要とされた場合、本ポリマーが、追加の複数の付加反応可能終末基を含有し、多付加に対する関連において上記されたとおりの複数の末端ブロック化剤が、ふさわしい複数の終末基を得るように利用されていてよい。
【００８２】
本過程（プロセス）が、如何なる適する混合機（ミキサー）上でもバッチ方式もしくは継続的に完遂され得る。ある１多縮合のケース中、発生された水が、例えば、メチルトリメトキシシランの様な加水分解可能シランを使用しながら、化学的乾燥（ケミカルドライ）させていくことにより、または、エバポレーション手法、凝集化手法、もしくは遠心化手法を使用しながら、物理的分離により、除かれ得る。
【００８３】
鎖伸長が、好まれたとおり、バッチモードもしくは継続モードの操作において関わられた過程（プロセス）に適する如何なる温度および圧においても行われてよい。してみると、これらホスファゼン触媒化方法のケース中、重合が、５０℃〜２００℃、より好ましくは８０℃〜１６０℃の温度において起きてよい。輪をかけて、この縮合の間中、形成された複数の副生成物、例えば、水、ＨＣｌ、もしくはアルコールの除去を容易化させるに当たり、これら有機硅素（シリコン）化合物の縮合および／または平衡が、８０ｋＰａを下回るある圧において完遂されていてよい。複数の縮合副生成物の除去に向かっての代わりの複数の方法が、例えば、メチルトリメトキシシラン（ふさわしい場合）の様な加水分解可能シランを使用しながら、化学的乾燥（ケミカルドライ）させていくことによる、または、エバポレーション手法、凝集化手法、もしくは遠心化手法を使用しながら、物理的分離による、除去を包含する。
【００８４】
本過程（プロセス）が、如何なる適する混合機（ミキサー）上でもバッチ方式もしくは継続的に完遂され得る。ある１多縮合のケース中、発生された水が、例えば、メチルトリメトキシシランの様な加水分解可能シランを使用しながら、化学的乾燥（ケミカルドライ）させていくことにより、または、エバポレーション手法、凝集化手法、もしくは遠心化手法を使用しながら、物理的分離により、除かれ得る。
【００８５】
好ましくはエマルション化していく前の本ポリマーおよび不活性流動体の混合物の粘度が、２５℃での粘度範囲１０００〜１０００００ｍＰａ．ｓ中にあり、好ましくは本エマルションにおけるポリマーの粘度が、２５℃において１  ０００  ０００ｍＰａ．ｓよりも大きい。
【００８６】
如何なる適する界面活性剤もしくは複数の界面活性剤の組み合わせも利用されていてよい。該界面活性剤が、一般に、非イオン界面活性剤、陽イオン界面活性剤、陰イオン界面活性剤、もしくは両性界面活性剤たり得るが、本発明の過程（プロセス）を完遂していく全ての手順が、全ての界面活性剤と共に使用され得るわけではない。使用された界面活性剤量が、該界面活性剤に依りながら変動することとなるが、一般的に、本ポリジ有機シロキサンに基づいたら約３０重量％に至るまでである。
【００８７】
複数の非イオン界面活性剤の例が、Ｃ12~16アルコールのような長鎖脂肪アルコールもしくは脂肪酸とのエチレンオキシドの縮合体、ある１アミンもしくはある１アミドとのエチレンオキシドの縮合体、エチレンおよびプロピレンオキシドの縮合生成物、グリセロールエステル、スクロース、ソルビトール、脂肪酸アルキロールアミド、スクロースエステル、弗化（フルオロ）界面活性剤、脂肪アミンオキシド、ポリエチレングリコール長鎖（１２〜１４Ｃ）アルキルエーテル、ポリオキシアルキレンソルビタンエーテル、ポリオキシアルキレンアルコキシラートエステル、ポリオキシアルキレンアルキルフェノールエーテル、エチレングリコールプロピレングリコール共重合体（コポリマー）、およびアルキル多糖、例えば、構造Ｒ24−Ｏ−（Ｒ25Ｏ）s−（Ｇ）tの材料のようなポリオキシアルキレンアルキルエーテルを包含し、式中、Ｒ24が、線状もしくは分岐状アルキル基、線状もしくは分岐状アルケニル基、またはアルキルフェニル基を表し、Ｒ25が、アルキレン基を表し、Ｇが、還元糖を表し、ｓが、０もしくは＋の整数を表し、ｔが、＋の整数を表し、米国特許第５，０３５，８３２号において記載されたとおりである。複数の非イオン界面活性剤が、加え、ポリビニルアルコール（ＰＶＡ）およびポリビニルメチルエーテルのような複数のポリマー界面活性剤を包含する。
【００８８】
商品として入手可能な適する複数の非イオン界面活性剤の代表例が、Ｕｎｉｑｅｍａ（ＩＣＩ  Ｓｕｒｆａｃｔａｎｔｓ）、Ｗｉｌｍｉｎｇｔｏｎ、デラウェア州により、商品名ＢＲＩＪ（登録商標）下、販売されたポリオキシエチレン脂肪アルコールを包含する。ある幾つかの例が、ポリオキシエチレン（２３）ラウリルエーテルとして知られたエトキシル化アルコールたるＢＲＩＪ（登録商標）３５液体およびポリオキシエチレン（４）ラウリルエーテルとして知られた別のある１エトキシル化アルコールたるＢＲＩＪ（登録商標）３０である。ある幾つかの追加の非イオン界面活性剤が、Ｄｏｗ  Ｃｈｅｍｉｃａｌ  Ｃｏｍｐａｎｙ、Ｍｉｄｌａｎｄ、ミシガン州により、商標ＴＥＲＧＩＴＯＬ（登録商標）下、販売されたエトキシル化アルコールを包含する。ある幾つかの例が、エトキシル化トリメチルノナノールとして知られたエトキシル化アルコールたるＴＥＲＧＩＴＯＬ（登録商標）ＴＭＮ−６；および、商標ＴＥＲＧＩＴＯＬ（登録商標）１５−Ｓ−５、ＴＥＲＧＩＴＯＬ（登録商標）１５−Ｓ−１２、ＴＥＲＧＩＴＯＬ（登録商標）１５−Ｓ−１５、およびＴＥＲＧＩＴＯＬ（登録商標）１５−Ｓ−４０下、販売された種々のこれらエトキシル化アルコール、つまり、Ｃ12〜Ｃ14エトキシル化２級アルコールである。複数の硅素（シリコン）原子を含有している複数の界面活性剤も使用され得る。
【００８９】
適する複数の両性界面活性剤の例が、イミダゾリン化合物、アルキルアミノ酸塩、およびベタインを包含する。特定の複数の例が、コカミドプロピルベタイン、ヒドロキシ硫酸コカミドプロピル、ココベタイン、ココアミド酢酸ナトリウム、ココジメチルベタイン、Ｎ−ココ−３−アミノ酪酸、およびイミダゾリニウムカルボキシル（カルボン酸）化合物を包含する。適する複数の両性界面活性剤の代表例が、イミダゾリン化合物、アルキルアミノ酸塩、およびベタインを包含する。
【００９０】
複数の陽イオン界面活性剤の例が、水酸化オクチルトリメチルアンモニウム、水酸化ドデシルトリメチルアンモニウム、水酸化ヘキサデシルトリメチルアンモニウム、水酸化オクチルジメチルベンジルアンモニウム、水酸化デシルジメチルベンジルアンモニウム、水酸化ジドデシルジメチルアンモニウム、水酸化ジオクタデシルジメチルアンモニウム、水酸化獣脂トリメチルアンモニウム、および水酸化ココトリメチルアンモニウムのような水酸化４級アンモニウム、並びに、これらの材料の対応している塩、脂肪アミンおよび脂肪酸アミドおよびこれらの誘導体、塩基性ピリジニウム化合物、ベンズイミダゾリン４級アンモニウム塩基、およびポリプロパノールポリエタノールアミンを包含する。適する複数の陽イオン界面活性剤の他の代表例が、アルキルアミン塩、スルホニウム塩、およびホスホニウム塩を包含する。
【００９１】
適する複数の陰イオン界面活性剤の例が、硫酸ラウリルのような硫酸アルキル、アクリレート／Ｃ10~30アルキルアクリレート交差（クロス）ポリマーのようなポリマー、ヘキシルベンゼンスルホン酸、オクチルベンゼンスルホン酸、デシルベンゼンスルホン酸、ドデシルベンゼンスルホン酸、セチルベンゼンスルホン酸、およびミリスチルベンゼンスルホン酸のようなアルキルベンゼンスルホン酸および塩；モノアルキルポリオキシエチレンエーテル硫酸エステル；アルキルナフチルスルホン酸；アルカリ金属スルホレチナート、椰子（ココナッツ）油酸スルホン化モノグリセリドのような脂肪酸スルホン化グリセリルエステル、スルホン化１価アルコールエステル塩、アミノスルホン酸アミド、脂肪酸ニトリルのスルホン化生成物、スルホン化芳香族炭化水素、ホルムアルデヒドとのナフタレンスルホン酸の縮合生成物、オクタヒドロアントラセンスルホン酸ナトリウム、アルカリ金属アルキル硫酸塩、硫酸エステル、およびスルホン酸アルキルアリール（アルカリール）を包含する。複数の陰イオン界面活性剤が、高級脂肪酸アルカリ金属石鹸、ドデシルベンゼンスルホン酸ナトリウムのようなスルホン酸アルキルアリール、硫酸長鎖脂肪アルコール、硫酸オレフィンおよびスルホン酸オレフィン、硫酸化モノグリセリド、硫酸化エステル、スルホン化エトキシル化アルコール、スルホスクシナート、アルカンスルホナート、燐酸エステル、イセチオン酸アルキル、タウリン酸アルキル、およびザルコシン酸アルキルを包含する。好まれた陰イオン界面活性剤の１例が、Ｂｉｏ−Ｓｏｆｔ  Ｎ−３００の名の下、商品として販売されている。Ｓｔｅｐｈａｎ  Ｃｏｍｐａｎｙ、Ｎｏｒｔｈｆｉｅｌｄ、イリノイ州により上市されたトリエタノールアミン線状アルキラートスルホナート組成物である。
【００９２】
これら上の界面活性剤が、個々にもしくは組み合わせにおいて使用されていてよい。
【００９３】
本発明の好まれた実施形態中、本重合触媒が、加えて本エマルション化過程（プロセス）中、関与されたこれら界面活性剤もしくはこれらのうちの１界面活性剤であるようにとのある１観点と共に選択されている。界面活性剤として作用し得る特に好まれた触媒ファミリーが、例えば、ＤＢＳＡのような酸性縮合触媒である。
【００９４】
ある１分散体の継続相が、分散相となる場合、複数の相逆転が、一般的に起き、もしくは逆も同じ（ｖ．ｖ．）である。複数の液体／液体分散体における複数の相逆転が、一般的に２方法のうちの１方法により有効とされていると、当業界において知られている。該継続相となる、高い充分な比の該分散相のあるまでずっと、ある逆転が、該相の比を変えていくことにより起こされていることが、ある。或いは、これら２相用の界面活性剤の親和性（アフィニティ）が、該逆転を起こすに当たり代えられている場合、遷移逆転の起きることが、ある。典型的に、本発明において起きているこれら逆転が、該相の比におけるある１変更により起きる。
【００９５】
これゆえ、本発明に従いながら、複数のエマルションを調製するのに使用された逆転方法が、ポリマーを含有している稀釈されたポリシロキサンを含有している油相を形成させていき、該油相を混合していき、煽動していくことにより完遂され得る。限られた、非常に少量の水が、工程（ステップ）を踏む方式で該油相に加えられており、こうして、ある逆転が、起き、水中油エマルションが、形成されている。一般的に、必要とされた水の量が、該油相において存在するポリマーを含有しているポリシロキサンの累積重量に基づいたら、約０．５〜１０重量％である。好ましくは、水量が、該油相において存在するポリマーを含有している該ポリシロキサンの重量に基づいたら、約１〜５重量％となる。該水が、２〜４の部分で（ｐｏｒｔｉｏｎｓ、２〜４に分けて）加えられ得る一方、単一部分で（ｐｏｒｔｉｏｎ）の水の添加が、好まれている。水の当初の添加が、本界面活性剤を包含し得る。望まれた粒子サイズの到達された後、該エマルションが、好まれた固形分含量を完成するように水の残部（バランス）を用いて稀釈されている。
【００９６】
本発明の過程（プロセス）により生成されたこれらエマルションが、高分子量ポリマーを含有している複数の高濃度の大粒子ポリシロキサンを持っている複数の新規材料を包含している、複数のポリマー濃度、複数の粒子サイズ、および複数の分子量を含有している、広く種々のポリシロキサンを持ち得る。該粒子サイズが、例えば、０．１〜１０００マイクロメートルの範囲内で選択され得る。
【００９７】
当初の相逆転過程（プロセス）において使用された水および／または界面活性剤の量が、最終エマルション粒子サイズへのあるインパクトを持つことが、ある。例えば、もし、ある１エマルションが、２例における同量の水を用いて形成されているが、第１において大量の水が、本相逆転工程（ステップ）前、混合されており、第２において少量の水が、本相逆転工程（ステップ）前、混合されており、次いで、本相逆転工程（ステップ）後、残っている追加の水を混合していけば、第１エマルションが、一般的に、第２よりも大きい粒子サイズを持つこととなる。如何に該水が、加えられていようが、使用された水の全量が、当該エマルション重量に基づいたら、一般的に約１〜９９重量％、好ましくは約６〜約９９重量％である。
【００９８】
もし、望まれたら、他の複数の材料が、これらエマルションのいずれかの相に加えられ得、例えば、複数の香料（ｐｅｒｆｕｍｅｓ）、複数の充填剤、複数のリラックス剤、複数の着色料、複数の増粘剤、複数の保存料、もしくは、複数の医薬品、複数の消泡剤、複数の凍結解凍安定剤、ｐＨを緩衝するような複数の無機塩、および複数の増粘剤のような複数の活性成分である。
【００９９】
本発明のこれらエマルションが、一般的に、約１〜約９４重量％の範囲中のシリコーン積載を持ち得る。
【０１００】
本発明の複数のエマルションが、例えば、髪、皮膚、粘膜、もしくは歯の上でのようなパーソナルケアへの複数の応用における、複数のシリコーンエマルションに関して知られた大抵の応用において有用である。これらの応用中、このシリコーンが、潤滑性であり、複数の皮膚用クリーム、複数のスキンケアローション、複数の保湿剤、面皰除去剤もしくは雀斑除去剤のような顔用の（フェイシャル）複数の処理剤、複数のシャワーゲル、液体石鹸、複数の棒状石鹸、ハンド衛生化剤、およびハンドワイプのようなパーソナルクレンザーおよびフェイシャルクレンザー、複数の入浴剤オイル、複数の香料（ｐｅｒｆｕｍｅｓ）、複数の香り（ｆｒａｇｒａｎｃｅｓ）、複数のコロン、複数の香り袋、複数の脱臭剤、太陽からの複数の保護クリーム、太陽からの複数の保護ローション、太陽からの保護スプレー、太陽からの保護スティック、および太陽からの複数の保護ワイプ、複数の自己染め（ｔａｎｎｉｎｇ）クリーム、複数の自己染め（ｔａｎｎｉｎｇ）ローション、自己染め（ｔａｎｎｉｎｇ）スプレー、および複数の自己染め（ｔａｎｎｉｎｇ）ワイプ、髭剃り前および髭剃り後（アフターシェーブ）ローション、日焼け後ローションおよび複数の日焼け後クリーム、複数の抗汗スティック、柔らかい固体および複数のロールオン、複数のハンド衛生化剤、複数の髭剃り用石鹸、および複数の髭剃り用フォームの特性を向上させる。同様に、複数のヘアシャンプー、濯ぎ落とし（リンスオフ）ヘアコンディショナーおよび濯ぎ落とさないで残しておく（リーブオン）ヘアコンディショナー、複数のスプレー、複数のムース、および複数のゲルのような、複数のヘアスタイリング補助剤、複数の髪着色料、複数の髪リラックス剤、複数のパーマ剤、複数の脱毛剤、および複数のクチクラコートにおける使用たり得、例えば、スタイリングやコンディショニングの有益さを与えるに至る。複数の化粧料中、複数のメーキャップ、複数の着色化粧料、コンパクトゲル、クリームファンデーションおよび液体ファンデーション（油中水エマルションおよび水中油エマルション、無水）、複数の頬紅、複数のリップスティック、リップグロス、複数のアイライナー、複数のアイシャドウ、複数のマスカラ、複数のメーキャップ除去剤、複数の着色化粧料除去剤、および複数の粉末中、色素用レベル化塗り拡げ剤として機能する。同様に、複数のビタミン、複数の香り（ｆｒａｇｒａｎｃｅｓ）、複数の皮膚軟化剤、複数の着色料、複数の有機日焼け止め、複数のセラミド、複数の医薬品、および同様のもののような油溶性物質および水溶性物質用デリバリーシステムとして有用である。スティック、無水ゲルおよび含水ゲル、水中油および油中水クリームおよびローション、エアロゾル、およびロールオン中に化合された場合、本発明のこれらエマルションが、乾いた、絹のような滑らかな表情（ｐａｙｏｕｔ）を付与する。
【０１０１】
複数のパーソナルケア製品中、使用された場合、これらが、当該パーソナルケア製品の約０．０１〜約５０重量％、好ましくは０．１〜２５重量％の量で、一般的に取り込まれている。これらが、選択されたパーソナルケア製品用の従来の複数の成分に加えられている。これゆえ、これらが、複数の沈着ポリマー、複数の界面活性剤、複数の洗剤、複数の抗菌剤、複数の抗頭垢剤、複数の発泡剤、複数の蛋白、複数の保湿剤、複数の懸濁剤、複数の柔和剤、複数の香料、複数の着色料、複数の植物抽出物、複数のポリマー、および、従来の他の複数のケア成分と混合され得る。
【０１０２】
パーソナルケアを越え、本発明エマルションが、塗料（ペイント）、建設への応用、テキスタイル繊維処理、皮革鞣し、布柔軟化、洗濯への応用における布ケア、ヘルスケア、ホームケア、解離剤、水に基づいたコーティング、特に粗油（クルードオイル、原油）パイプラインにおける、油抵抗抑制、潤滑化、セルロース材料を切っていくことの容易化、および、シリコーンの従来使用されている他の多くの領域におけるような他の数多くの応用に有用である。これら本シリコーン有機共重合体（コポリマー）が、複数の炭化水素流動体との相容性の増加から結果きている油抵抗抑制における特別な複数の利点を持つ。
【実施例】
【０１０３】
以降の複数の実施例が、与えられており、こうして当業者が、本発明をより容易に準備よく理解する。他に指し示されなかったら、全ての部および全ての百分率（％）が、重量により、全ての粘度が、２５℃においてである。これらポリマー生成物の粘度測定が、Ｂｒｏｏｋｆｉｅｌｄ粘度計、紡錘体（スピンドル）６、１０ｒｐｍを使用しながら完遂された。全ての粒子サイズ値が、Ｍａｌｖｅｒｎ  Ｍａｓｔｅｒｓｉｚｅｒ  ２０００を使用しながら求められた。
【０１０４】
実施例１：
ある１ポリマーが、本縮合反応用触媒としてドデシルベンゼンスルホン酸（ＤＢＳＡ）２．４ｇを使用しながら、２５℃での粘度１００ミリパスカル秒（ｍＰａ．ｓ）を持っているトリメチルシリル終末化ポリジメチルシロキサン（ＰＤＭＳ）８０ｇ中、２５℃での粘度７１ミリパスカル秒（ｍＰａ．ｓ）を持っているジメチルヒドロキシル終末化ポリジメチルシロキサン８０ｇを重合させていくことにより調製された。一旦、２５℃での粘度１０５００ミリパスカル秒（ｍＰａ．ｓ）が、トリエタノールアミン（ＴＥＡ）１．１２ｇ添加により到達されたら、この重合が、止められた。
【０１０５】
上のポリマー３６ｇに以降の複数の界面活性剤が、加えられたが、Ｂｒｉｊ（登録商標）３０  １．１ｇおよびＢｒｉｊ（登録商標）３５Ｌ  １．９ｇである。これらが、加えられたが、Ｈａｕｓｓｃｈｉｌｄ歯科用混合機（ミキサー）中、３０００ｒｐｍにおいて３０秒間、混合された。水１．２ｇが、加えられたが、混合していくのが、３０００ｒｐｍにおいて３０秒間、繰り返された。水もう０．４ｇが、加えられたが、この混合が、同一条件下、再び繰り返された。第２の水の添加後、この混合物が、逆転された相を持ったが、ポリマー含量６０％に稀釈された。こうして得られたエマルションが、粒子サイズＤ（ｖ、０．５）μｍ＝０．８１およびＤ（ｖ、０．９）μｍ＝１．１４を持つ。該エマルションが、少なくとも６ヶ月期間、そのまま残った。
【０１０６】
Ｂｒｉｊ（登録商標）３０／Ｂｒｉｊ（登録商標）３５Ｌが、非イオンポリオキシエチレン脂肪エーテル（ＰＯＥ）界面活性剤である。Ｂｒｉｊ（登録商標）３０が、親水親油平衡（バランス、ＨＬＢ）９．７を有するＰＯＥ（４）ラウリルエーテルである。Ｂｒｉｊ（登録商標）３５Ｌが、ＨＬＢ１６．９を有するＰＯＥ（２３）ラウリルエーテルである。
【０１０７】
実施例２：
ある１ポリマーが、本縮合触媒としてＤＢＳＡ５．１２ｇを使用しながら、２５℃での粘度１００ミリパスカル秒（ｍＰａ．ｓ）を持っているＰＤＭＳ３２ｇ中、２５℃での粘度７１ミリパスカル秒（ｍＰａ．ｓ）を持っているジメチルヒドロキシル終末化ポリジメチルシロキサン１２８ｇを重合させていくことにより調製された。一旦、２５℃での粘度１７１０００ミリパスカル秒（ｍＰａ．ｓ）が、ＴＥＡ２．３９ｇ添加により到達されたら、この重合が、止められた。
【０１０８】
上のポリマー３６ｇに以降の複数の界面活性剤が、加えられたが、Ｂｒｉｊ（登録商標）３０  １．１ｇおよびＢｒｉｊ（登録商標）３５Ｌ  １．９ｇである。これらが、加えられたが、Ｈａｕｓｓｃｈｉｌｄ歯科用混合機（ミキサー）中、３０００ｒｐｍにおいて３０秒間、混合された。水０．５ｇが、加えられたが、混合していくのが、３０００ｒｐｍにおいて３０秒間、繰り返された。混合していった後、この混合物が、逆転された相を持ったが、ポリマー含量６０％に稀釈された。こうして得られたエマルションが、粒子サイズＤ（ｖ、０．５）μｍ＝１．７７およびＤ（ｖ、０．９）μｍ＝４．２８を持つ。該エマルションが、少なくとも６ヶ月期間、そのまま残った。
【０１０９】
実施例３：
ある１ポリマーが、ＤＢＳＡ４．４８ｇを使用しながら、２５℃での粘度１００ミリパスカル秒（ｍＰａ．ｓ）のＰＤＭＳ３２ｇ中、２５℃での粘度７１ミリパスカル秒（ｍＰａ．ｓ）を持っているジメチルヒドロキシル終末化ポリジメチルシロキサン１２８ｇを重合させていくことにより調製された。一旦、２５℃での粘度１７１０００ミリパスカル秒（ｍＰａ．ｓ）が、ＴＥＡ２．０９ｇ添加により到達されたら、この重合が、止められた。
【０１１０】
上のポリマー３６ｇに以降の２種の界面活性剤が、加えられた：Ｂｒｉｊ（登録商標）３０  １，３ｇおよびＢｒｉｊ（登録商標）３５Ｌ  ２．４ｇ。これら界面活性剤およびポリマーが、Ｈａｕｓｓｃｈｉｌｄ歯科用混合機（ミキサー）中、３０００ｒｐｍにおいて３０秒間、混合された。混合していった後、この混合物が、逆転された相を持ったが、ポリマー含量６０％に稀釈された。こうして得られたエマルションが、粒子サイズＤ（ｖ、０．５）μｍ＝２．０７およびＤ（ｖ、０．９）μｍ＝２．５８を持つ。該エマルションが、少なくとも６ヶ月期間、そのまま残った。
【０１１１】
実施例４：
実施例３中、調製されたポリマー３６ｇに以降の複数の界面活性剤が、加えられたが、Ａｒｑｕａｄ（登録商標）１６−２９（Ａｋｚｏ  Ｎｏｂｅｌ）２．２５ｇおよびＴｅｒｇｉｔｏｌ（登録商標）ＴＭＮ−６（Ｄｏｗ  Ｃｈｅｍｉｃａｌ）２．２５ｇである。全く追加の水の導入されなかったのが、Ａｒｑｕａｄ（登録商標）１６−２９が、水７０重量％を含有し、ＴＭＮ−６  ２．２５ｇが、水１０重量％を含有するからである。これらが、加えられたが、Ｈａｕｓｓｃｈｉｌｄ歯科用混合機（ミキサー）中、３０００ｒｐｍにおいて３０秒間、混合された。混合していった後、この混合物が、逆転された相を持ったが、ポリマー含量６０％に稀釈された。こうして得られたエマルションが、粒子サイズＤ（ｖ、０．５）μｍ＝１．２３およびＤ（ｖ、０．９）μｍ＝１．７を持つ。該エマルションが、少なくとも６ヶ月期間、そのまま残った。
【０１１２】
実施例５：
実施例３中、調製されたポリマー３６ｇに以降の複数の界面活性剤が、加えられたが、Ａｒｑｕａｄ１６−２９  ２．２５ｇおよびＴＭＮ−６  ２．２５ｇであり、水０．５ｇと一緒である。これらが、Ｈａｕｓｓｃｈｉｌｄ歯科用混合機（ミキサー）中、３０００ｒｐｍにおいて３０秒間、混合された。混合していった後、この混合物が、逆転された相を持ったが、ポリマー含量６０％に稀釈された。こうして得られたエマルションが、粒子サイズＤ（ｖ、０．５）μｍ＝１．２８およびＤ（ｖ、０．９）μｍ＝１．９６を持つ。
【０１１３】
Ａｒｑｕａｄ１６−２９が、カチオン４級界面活性剤である。ＴＭＮ−６が、ＨＬＢ＝１３．１を有する非イオンエトキシル化アルコールである。
【０１１４】
実施例６：
実施例３中、調製されたポリマー３６ｇに以降の複数の界面活性剤が、加えられたが、Ｂｉｏｓｏｆｔ  Ｎ３００  １ｇおよびＢｒｉｊ  ３０  ２ｇである（全く追加の水が、加えられなかった）。これら界面活性剤が、Ｈａｕｓｓｃｈｉｌｄ歯科用混合機（ミキサー）中、３０００ｒｐｍにおいて３０秒間、該ポリマーと混合された。混合していった後、この混合物が、逆転された相を持ったが、ポリマー含量６０％に稀釈された。こうして得られたエマルションが、粒子サイズＤ（ｖ、０．５）μｍ＝２．１４およびＤ（ｖ、０．９）μｍ＝３．１４を持つ。
【０１１５】
実施例：７
ある１ポリマーが、ある１触媒としてＤＢＳＡ２．４％を使用しながら、２５℃での粘度７０ミリパスカル秒（ｍＰａ．ｓ）を持っているジメチルヒドロキシル終末化ポリジメチルシロキサンのおよび有機伸長剤（Ｈｙｄｒｏｓｅａｌ  Ｇ  ２５０Ｈ、Ｔｏｔａｌにより販売された）の１：１混合物を重合させていくことにより調製された。一旦、２５℃での粘度４００００ミリパスカル秒（ｍＰａ．ｓ）が、到達されたら、ＴＥＡ１．５４％添加により、この重合が、止められた。
【０１１６】
上のポリマー４０ｇに水１ｇが、加えられたが、Ｈａｕｓｓｃｈｉｌｄ歯科用混合機（ミキサー）中、３０００ｒｐｍにおいて３０秒間、混合された。混合していった後、この混合物が、逆転された相を持った。更なる水９ｇが、加えられたが、混合していくのが、同一条件下、繰り返された。この混合物が、次いで、ポリマー含量４０％に稀釈された。こうして得られたエマルションが、粒子サイズＤ（ｖ、０．５）μｍ＝１．４６およびＤ（ｖ、０．９）μｍ＝２．２２を持つ。
【０１１７】
この実施例中、全く追加の界面活性剤の必要とされなかったのが、該ポリマーの調製中、使用された縮合触媒ＤＢＳＡが、必要とされた界面活性剤として機能したからである。
【０１１８】
実施例８：
実施例７中、調製されたポリマー４０ｇおよび水１ｇが、Ｈａｕｓｓｃｈｉｌｄ歯科用混合機（ミキサー）中、３０００ｒｐｍにおいて３０秒間、混合された。混合していった後、この混合物が、逆転された相を持った。更なる水１ｇが、次いで、加えられたが、混合していくのが、同一条件下、繰り返された。この混合物が、次いで、ポリマー含量５０％に稀釈された。こうして得られたエマルションが、粒子サイズＤ（ｖ、０．５）μｍ＝１．７５およびＤ（ｖ、０．９）μｍ＝２．７６を持つ。
【０１１９】
この実施例中、全く追加の界面活性剤の必要とされなかったのが、該ポリマーの調製中、使用された縮合触媒ＤＢＳＡが、必要とされた界面活性剤として機能したからである。
【０１２０】
実施例９：
ある１ポリマーが、ある１触媒としてＤＢＳＡ２．４％を使用しながら、２５℃での粘度７０ミリパスカル秒（ｍＰａ．ｓ）を持っているジメチルヒドロキシル終末化ポリジメチルシロキサンのおよび２５℃での粘度３．８ミリパスカル秒（ｍＰａ．ｓ）を持つデカメチルシクロペンタシロキサンの１：１混合物を重合させていくことにより調製された。一旦、２５℃での粘度２７０００ミリパスカル秒（ｍＰａ．ｓ）が、ＴＥＡ１．５４％添加により到達されたら、この重合が、止められた。このケース中、上の重合工程（ステップ）中、使用されたＤＢＳＡ触媒が、加え、下記されたとおりの複数のエマルションの調製中、本界面活性剤として機能した。
【０１２１】
水０．３ｇが、上のポリマー３６ｇに加えられ、Ｈａｕｓｓｃｈｉｌｄ歯科用混合機（ミキサー）中、３０００ｒｐｍにおいて３０秒間、混合された。水もう０．９ｇが、続いて加えられ、同一条件下、混合された。混合していった後、この混合物が、逆転された相を持った。更なる水１．９ｇが、次いで、加えられたが、混合していくのが、同一条件下、繰り返された。この結果得られてくる混合物が、次いで、ポリマー含量５０％に稀釈された。この結果得られてくるエマルションが、粒子サイズＤ（ｖ、０．５）μｍ＝１．４６およびＤ（ｖ、０．９）μｍ＝２．３４を持つ。
【０１２２】
実施例１０：
ある１ポリマーが、ある１触媒としてＤＢＳＡ２．４％ｇを使用しながら、有機伸長剤（Ｈｙｄｒｏｓｅａｌ  Ｇ  ２５０Ｈ）中、２５℃での粘度７０ミリパスカル秒（ｍＰａ．ｓ）を持っているジメチルヒドロキシル終末化ポリジメチルシロキサンの４：１混合物を重合させていくことにより調製された。一旦、２５℃での粘度４００００ミリパスカル秒（ｍＰａ．ｓ）が、ＴＥＡ１．５４％ｇ添加により到達されたら、この重合が、止められた。
【０１２３】
水１ｇが、上のポリマー４０．２ｇに加えられ、Ｈａｕｓｓｃｈｉｌｄ歯科用混合機（ミキサー）中、３０００ｒｐｍにおいて３０秒間、混合された。混合していった後、この結果得られてくる混合物が、逆転された相を持った。追加の水１．１ｇが、加えられたが、混合していくのが、同一条件下、繰り返された。この結果得られてくる混合物が、次いで、ポリマー含量５０％に稀釈された。こうして得られたエマルションが、粒子サイズＤ（ｖ、０．５）μｍ＝１．４６およびＤ（ｖ、０．９）μｍ＝２．２６を持つ。
【０１２４】
実施例１１：
水１．１ｇが、加えられ、Ｈａｕｓｓｃｈｉｌｄ歯科用混合機（ミキサー）中、３０００ｒｐｍにおいて３０秒間、実施例１０において調製されたポリマー４０．２ｇと混合された。混合していった後、この結果得られてくる混合物が、逆転された相を持った。追加の水１．４ｇが、加えられたが、混合していくのが、同一条件下、繰り返された。尚更なる水２．５ｇが、続いて加えられたが、混合していくのが、同一条件下、繰り返された。この結果得られてくる混合物が、次いで、ポリマー含量８０％に稀釈された。この結果得られてくる粘性クリーム（エマルション）が、粒子サイズＤ（ｖ、０．５）μｍ＝１．２６およびＤ（ｖ、０．９）μｍ＝１．８４を持った。
【０１２５】
実施例１２：
ある１ポリマーが、ホスホニトリル触媒２０ｐｐｍを使用しながら、化粧品等級（グレード）有機流動体（Ｉｓｏｐａｒ（登録商標）、エクソン（Ｅｘｘｏｎ）により販売）中、２５℃での粘度７０ミリパスカル秒（ｍＰａ．ｓ）を持っているジメチルヒドロキシル終末化ポリジメチルシロキサンの１：１混合物を重合させていくことにより調製された。一旦、２５℃での粘度５１０００ミリパスカル秒（ｍＰａ．ｓ）が、トリヘキシルアミン添加により到達されたら、この重合が、止められた。該ポリマーが、数平均分子量１９８０００グラム／モルおよび多分散指標１．５４を持った。
【０１２６】
Ｖｏｌｐｏ（登録商標）Ｌ３  １．１ｇ、Ｖｏｌｐｏ（登録商標）Ｌ２３  １．６ｇ、および水１．１ｇが、上記されたとおり調製されたポリマー５０．２ｇに加えられたが、この結果得られてくる混合物が、Ｈａｕｓｓｃｈｉｌｄ歯科用混合機（ミキサー）中、３０００ｒｐｍにおいて６０秒間、混合された。追加の水１．０ｇが、加えられたが、混合していくのが、同一条件下、繰り返された。尚更なる水１．０ｇが、加えられたが、同一混合過程（プロセス）が、再び繰り返された。混合していった後、この結果得られてくる混合物が、逆転された相を持った。更なる水２．２ｇが、続いて加えられたが、混合していくのが、同一条件下、繰り返された。この結果得られてくる混合物が、次いで、ポリマー／流動体含量５０％に稀釈された。この結果得られてくるエマルションが、粒子サイズＤ（ｖ、０．１）μｍ＝１．２３、Ｄ（ｖ、０．５）μｍ＝２．６７、およびＤ（ｖ、０．９）μｍ＝５．０１を持ったが、この先、サンプル１２．１エマルションとして言及されている。
【０１２７】
この結果得られてくるエマルションが、複数のフルーティーなゲルの頬紅を包含している、複数のパーソナルケア製剤、アイシャドウ、複数の皮膚用油中水クリーム、複数のヘアケアコンディショナー、リーブオン、および以降のうちのある１選択中に導入された。
【０１２８】
【表１】
2010506035.tif 000005
冷ミックスローション
このローションが、当初、一緒に相Ｂのこれら成分を混合していき、次いで、相Ｂ中に相Ａを導入していき、次いで、この結果得られてくる生成物を均一となるまでずっと、混合していくことにより、下の表１２（ａ）中、描かれたこれら成分を用いて調製された。
サンプル１２．１のエマルションが、ローションタイプの製品中、容易に取り込まれ得たことが、見いだされたが、この結果得られてくるローションが、１８人のパネリストを使用しながらテストしていく時において、感覚プロファイルへの有意なインパクトを持つと見いだされた。複数の結果の＞９５％における有意な複数の違いが、吸収スピード、グロス、フィルム残渣、グリースっぽさに関し、見いだされた。これが、サンプル１２．１のエマルションが、それをより豊かにより滋味にさせている、本明細書中、記載されたとおり調製されたローションの感覚に有意にインパクトを与え得たことを指し示す。
【０１２９】
皮膚用シリコーン中水クリーム
上が、下の表１２（ｂ）中、同定されたこれら成分を使用しながら調製された。
【０１３０】
【表２】
2010506035.tif 000006
相Ａのこれら成分が、一緒に混合された。相Ｂのこれら成分が、一緒に混合された。その結果得られてくる混合物を継続して攪拌している一方、相Ｂが、次いで、相Ａの混合物中に滴下して導入され、仕上げにこの結果得られてくる混合物が、高剪断混合機（ミキサー）を使用しながら、均一化された。
【０１３１】
複数の感覚テストが、サンプル１２．１のエマルションの非存在下での同じクリームに比べ、サンプル１２．１のエマルション２．３重量％を含有している、上記されたとおりのこの結果得られてくるクリームの性能を求めるに当たり、１８人のパネリストを使用しながら、完遂された。有意な（＞９５％）複数の違いが、吸収スピード、グロス、フィルム残渣、およびグリースっぽさに関して同定されたが、２．３％ぐらい低い複数のレベルでのサンプル１２．１のエマルションの存在が、それをより豊かにより滋味にさせている該クリームの感覚に有意にインパクトを与えることを実証している。
【０１３２】
半透明シャンプー
上が、下の表１２（ｃ）中、同定されたこれら成分を使用しながら調製された。
【０１３３】
【表３】
2010506035.tif 000007
水が、７０℃に熱せられた。相Ａのこれら成分が、一緒に混合された。相Ｂが、穏やかに混合しながら、相Ａと相互に混合され、次いで、相Ｃが、導入され、この結果得られてくる組成物が、放冷された。
【０１３４】
幾人かのパネリストが、この結果得られてくるシャンプーを用いて洗浄された僅かに漂白された編んだ髪を梳かすように依頼された。これら編んだ髪を湿らせてほどくに至る時間が、測定された。直接の比較として、これらパネリストが、いずれのエマルションもない同一シャンプー製剤を使用しながら、僅かに漂白された編んだ髪を用いた同一過程（プロセス）をも受けた。これら結果が、サンプル１２．１のエマルションを含有しているシャンプーを用いるほどいている時間中、僅かな減少を指し示す。これが、これら本発明エマルションの存在していた場合のシャンプーにおけるコンディショニング効果におけるある１つの向上を指し示す。
【０１３５】
実施例１３：
ある１範囲の複数のポリマー、実施例１３（ａ）〜実施例１３（ｉ）が、ある１触媒としてＤＢＳＡを使用しながら、２５℃での粘度７０ミリパスカル秒（ｍＰａ．ｓ）を持っているジメチルヒドロキシル終末化ポリジメチルシロキサンと向日葵の種の油との複数の混合物を重合させていくことにより調製された（表１３（ａ）中、指し示されたとおり）。全ての成分が、３０秒間、１５００ｒｐｍにおいて混合された（Ｈａｕｓｓｃｈｉｌｄ歯科用混合機（ミキサー））。この重合が、同一条件下、ＴＥＡを加えていき、再び混合していくことにより、異なる時間の後、止められた。
【０１３６】
【表４】
2010506035.tif 000008
重合完結に続き、複数のエマルションが、以降の過程（プロセス）を使用しながら調製された：−まず、水１ｇが、直接、重合生成物に加えられ、この結果得られてくる混合物が、６０秒間、３０００ｒｐｍにおいて混合された。この水の添加工程（ステップ）が、加えられた水１ｇを用いて繰り返され、６０秒間、３０００ｒｐｍにおいて混合され、次いで、更なる水８ｇが、加えられ、６０秒間、３０００ｒｐｍにおいて混合され、仕上げに水４０ｇが、加えられ、３０秒間、１５００ｒｐｍにおいて混合された。
【０１３７】
この結果得られてくる複数のエマルションが、ガスクロマトグラフィにより、分子量（ＧＰＣにより得られた）および環状シロキサン含量（Ｄ4〜Ｄ12）を求めて分析された。これら結果が、下の表１３（ｂ）中、与えられている。
【０１３８】
【表５】
2010506035.tif 000009
上と従って調製された、実施例１３ｂ、実施例１３ｅ、および実施例１３ｈとして同定された、この結果得られてくる複数のエマルションが、複数のフルーティーなゲルの頬紅を包含している、複数のパーソナルケア製剤、油中水型皮膚用クリームおよびシリコーン中水型皮膚用クリーム、ヘアケアシャンプー、リーブオン、および以降：−のうちのある１選択中に導入された。
【０１３９】
エスニックヘアケア：コンディショナー
上が、下の表１３（ｃ）中、同定されたこれら成分を使用しながら調製された。
【０１４０】
【表６】
2010506035.tif 000010
相Ａのこれら混合物が、一緒に混合され、次いで、７５℃に熱せられた。混合している一方、相Ｂが、次いで、加えられ、この混合物が、冷えていき始めるようにされた。相Ｃが、次いで、導入され、この結果得られてくる混合物が、５０℃に冷えるようにされた。相Ｄが、次いで、加えられ、この混合物が、室温に冷やされた。相Ｅが、次いで、加えられ、仕上げに水が、相を熱している間中の水の損失（ロス）に関して補償するように導入された。
【０１４１】
幾人かのパネリストが、彼（女）らの湿った髪をほどくのに要された時間を求めるようにこの結果得られてくるコンディショナーを用いて洗浄された僅かに漂白された編んだ髪を櫛で梳かすように依頼された。比べてこれら参加者が、いずれのエマルションもない同一コンディショナー製剤を用いて洗浄されていた僅かに漂白された編んだ髪を櫛で梳かさなければならなかった。これら結果が、髪のコンディショニングへの＋のインパクトを指し示している実施例１３ｅのエマルションを含有しているコンディショナーを使用している場合のほどいている時間中に有意な減少（＞９９％）を指し示す。
【０１４２】
シャワーゲル
上が、下の表１３（ｄ）中、同定されたこれら成分を使用しながら調製された。
【０１４３】
【表７】
2010506035.tif 000011
相Ａのこれら成分が、当初、均一となるまでずっと、混合されたが、この後、混合していくのが、継続されていた一方、相Ｂが、導入された。相Ｃが、次いで、必要とされた値に最終混合物粘度を調整するように導入された。実施例１３ｅのエマルションのような、これら本発明エマルションが、複数のシャワーゲル製剤に容易に加えられ、安定な複数の製剤を与え得ることが、見いだされた。
【０１４４】
スムーズステイシャドウ（アイメーキャップ）
上が、下の表１３（ｅ）中、同定されたこれら成分を使用しながら調製された。
【０１４５】
【表８】
2010506035.tif 000012
相Ｂが、まず、相Ａ中、分散された。この結果得られてくる相Ａおよび相Ｂの混合物が、次いで、攪拌下、相Ｃ中に混合された。相Ｄが、次いで、この混合物に加えられ、均一となるまでずっと、混合された。仕上げに相Ｅが、加えられ、最終製剤が、均一となるまでずっと、混合された。
【０１４６】
本明細書中、前、記載されたとおりの実施例１３ｂのエマルションのような複数のエマルションが、複数の高レベルの色素を有する複数のアイシャドウ製剤中に容易に取り込まれ得ることが、見いだされた。１８人のパネリストが、実施例１３ｂのエマルションと該アイシャドウ製剤を比べたが、該エマルションの非存在下、同一製剤との比較においてである。実施例１３ｂのエマルションを含有している製剤が、該製剤のグロスおよび拡大能力に有意にインパクトを与えてしまうことなく、該製剤の粘りを増加させたが、これにより、皮膚上での該製剤の接着および保持を向上させていることが、同定された。
【０１４７】
皮膚遮蔽−油中水皮膚用クリーム
上が、下の表１３（ｆ）中、同定されたこれら成分を使用しながら調製された。
【０１４８】
【表９】
2010506035.tif 000013
相Ａのこれら成分が、均一となるまでずっと、混合された。相Ｂのこれら成分が、次いで、均一混合物を得るに充分な煽動と共に混合された。混合していくのが、継続されていた一方、相Ｃが、次いで、相Ｂ中に導入され、次いで、混合している一方、これら相Ｂおよび相Ｃの混合物が、相Ａ中に導入された。その完結した添加後、混合していくのが、更なる１５分間、継続された。
【０１４９】
冷たい混合ローション
上が、下の表１３（ｇ）中、同定されたこれら成分を使用しながら調製された。
【０１５０】
【表１０】
2010506035.tif 000014
相Ｂのこれら成分が、当初、一緒に混合され、次いで、この結果得られてくる混合物が、相Ａ中に導入され、均一となるまでずっと、混合された。
【０１５１】
実施例１４：
ある１ポリマーが、ホスホニトリル触媒２０ｐｐｍを使用しながら、２５℃での粘度７０ミリパスカル秒（ｍＰａ．ｓ）を持っているジメチルヒドロキシル終末化ポリジメチルシロキサンおよび有機伸長剤（Ｈｙｄｒｏｓｅａｌ  Ｇ  ２５０Ｈ）の１：１混合物を重合させていくことにより調製された。一旦、２５℃での粘度１０００００ミリパスカル秒（ｍＰａ．ｓ）が、トリヘキシルアミン添加により到達されたら、この重合が、止められた。このポリマーが、数平均分子量２３５０００グラム／モルおよび多分散指標１．４８を持った。
【０１５２】
Ｖｏｌｐｏ（登録商標）Ｌ４  １．７５ｇおよびＶｏｌｐｏ（登録商標）Ｌ２３  １．２５ｇが、上記されたポリマー／伸長剤のブレンド３０ｇに加えられ、Ｈａｕｓｓｃｈｉｌｄ歯科用混合機（ミキサー）中、３０００ｒｐｍにおいて２０秒間、混合された。追加の水２．０ｇが、加えられ、混合していくのが、同一条件下、繰り返された。水２．０ｇの更なる追加が、あと４回、繰り返された。この結果得られてくる混合物が、次いで、追加の水３０ｇを用いて稀釈された。
【０１５３】
上のエマルションが：
Ｔｅｔｒａｎｙｌ  Ｌ１／９０  標準  ５５．６ｇ
２０％でのＭｇＣｌ2．６Ｈ2Ｏ溶液      ８    ｇ
水                                ９３６．４ｇ
合計                          ＝１０００    ｇ→５％活性Ｑｕａｔ
からなっている布柔軟剤において評価された。
【０１５４】
Ｔｅｔｒａｎｙｌ  Ｌ１／９０  標準が、まず、５５℃において融解された。この結果得られてくる液体が、次いで、継続して攪拌されながら熱水中に注がれ、この結果得られてくる混合物が、継続された攪拌をしながら放冷された。この冷やしている期間中、再び継続して攪拌しながら、塩化マグネシウム塩および本発明と従って調製されたエマルションが、導入された。
【０１５５】
布たる綿タオルが、Ｍｉｅｌｅ洗浄機を使用しながらこれを洗剤粉末商品（ＤＡＳＨ）を用いて洗浄しながら該柔軟剤を加えていくことにより処理された。複数枚のタオルの柔らかさが、パネルテストにおいて求められ、１〜１０でレートを付された（１０＝最も柔らかい）。上記された布柔軟剤が、５．０においてレートを付された一方、本発明エマルションを含有している布柔軟剤が、５．５においてレートを付された。
【０１５６】
処理された布の吸水が、２５０ｍｌの水中に２ｃｍ＊２ｃｍのサンプルを落としていくことによりテストされた。該布が、沈んでいくまでずっとの時間が、記録されている。この結果が、上記されたとおりのエマルションを含有している柔軟剤を用いて処理されたサンプルに関して９秒、ある１柔軟剤だけを用いて処理されたある１サンプルに関して１２８秒であったが、これゆえ、吸水の向上を示している。
【手続補正書】
【提出日】平成21年4月13日(2009.4.13)
【手続補正１】
【補正対象書類名】特許請求の範囲
【補正対象項目名】全文
【補正方法】変更
【補正の内容】
【特許請求の範囲】
【請求項１】
ポリシロキサン含有ポリマーを含有するシリコーン水中油エマルションを調製する方法であって：
（ｉ）不活性有機ポリシロキサンおよび／または有機流動体、適する触媒、および任意に末端ブロック化剤の存在下、モノマーおよび／またはオリゴマーを含有しているシロキサンの重合によりポリシロキサン含有ポリマーを調製し；および
（ｉｉ）必要とされた場合、該重合の過程（プロセス）を停止させ（クエンチし）；ここで、不活性流動体が、この結果得られてくる稀釈されたポリシロキサン含有ポリマー内で実質的に保持されており；
（ｉｉｉ）もし、必要とされたら、均一油相を形成させるように該ポリシロキサン含有ポリマー中に１種以上の界面活性剤を導入し；
（ｉｖ）油中水エマルションを形成させるように該均一油相に水を加え、該水が、全油相重量に基づいた量０．１〜１０重量％で加えられており；
（ｖ）水中油エマルションへの該油中水エマルションの逆転を起こさせるように該油中水エマルションに剪断を適用し；ならびに任意で
（ｖｉ）より多くの水を加えることにより、該水中油エマルションを稀釈する
工程（ステップ）を含む、方法。
【請求項２】
前記不活性流動体が、有機伸長剤および／または可塑化剤および／または天然油であることを特徴とする、請求項１に記載の方法。
【請求項３】
前記不活性流動体が、２〜２０硅素（シリコン）原子を持っている環状シロキサンであることを特徴とする、請求項１に記載の方法。
【請求項４】
前記不活性流動体が、シリコーン環状体からなり、前記シリコーンが、ポリジメチルゴムである、請求項１に記載の方法。
【請求項５】
前記不活性流動体が、２５℃における粘度０，６５〜１００００ミリパスカル秒（ｍＰａ．ｓ）を持っているトリアルキルシリル終末化ポリジアルキルシロキサンであることを特徴とする、請求項１に記載の方法。
【請求項６】
前記シロキサン含有ポリマーが、多縮合、鎖伸長、多付加、および開環の群から選択された重合過程（プロセス）経由で調製されることを特徴とする、請求項１〜５のいずれか１項に記載の方法。
【請求項７】
前記重合触媒が、エマルション化に使用された界面活性剤の一部であることを特徴とする、請求項１〜６のいずれか１項に記載の方法。
【請求項８】
前記ポリマーが、多縮合反応経由で調製され、前記触媒が、ドデシルベンゼンスルホン酸であったことを特徴とする、請求項７に記載の方法。
【請求項９】
前記均一油相が、２５℃において１０００〜１０００００ミリパスカル秒（ｍＰａ．ｓ）の均一油相であることを特徴とする、請求項１〜８のいずれか１項に記載の方法。
【請求項１０】
前記ポリマーが、以降の一般式：
Ｒ(3-a)Ｒ1aＳｉＯ［（Ｒ2ＳｉＯ）b（ＲＲ1ＳｉＯ）c］ＳｉＲ(3-a)Ｒ1a（１）のポリマーであり、式中、各Ｒが、同一もしくは異なっており、１〜８炭素原子を含有しているアルキル基、１〜６炭素原子を含有している置換アルキル基、もしくはフェニル基であり；Ｒ1が、ヒドロキシ基、加水分解可能基、不飽和有機基であり；ａが、０もしくは１であり、ｂが、整数であり、ｃが、０もしくは整数であり、和ｂ＋ｃが、少なくとも２００の値に等しいことを特徴とする、請求項１〜９のいずれか１項に記載の方法。
【請求項１１】
和ｂ＋ｃが、少なくとも１５００の値に等しいことを特徴とする、請求項１０に記載の方法。
【国際調査報告】
2010506035.tif 000015
2010506035.tif 000016
2010506035.tif 000017